(57)【要約】【課題】プラントの炭素鋼部材の腐食を抑制できる期間をさらに伸ばせるプラントの炭素鋼部材の腐食抑制方法を提供する。【解決手段】停止中の原子力プラントのＲＰＶに連絡される炭素鋼製の浄化系配管に皮膜形成装置の循環配管を接続する（Ｓ１）。酸素供給（Ｓ４）及びニッケルイオン注入（Ｓ５）により生成された皮膜形成液を浄化系配管の内面に接触させてニッケル金属及びニッケルフェライトが混在した皮膜を形成する。その後、白金イオン及び還元剤を含む水溶液を循環配管から浄化系配管に供給し、白金をその皮膜上に付着させる。皮膜形成装置を浄化系配管から取り外し（Ｓ１５）、原子力プラントを起動する（Ｓ１６）。１３０℃以上の酸素を含む炉水を、浄化系配管内の白金が付着されたその皮膜に接触させ、その皮膜を白金が作用しても溶出しない安定なニッケルフェライト皮膜に変換する。【選択図】図１
2019157215.tif 000002
【特許請求の範囲】
【請求項１】
プラントの炭素鋼部材の、水と接する表面に、ニッケル金属及びニッケルフェライトが混在する第１皮膜を形成して前記表面を前記第１皮膜で覆い、前記第１皮膜の表面に貴金属を付着させ、前記貴金属が付着した前記第１皮膜に、酸素を含み温度が１３０℃以上３３０℃以下の温度範囲になっている水を接触させ、前記第１皮膜の形成及び前記貴金属の付着は、前記プラントの運転停止後で前記プラントの起動前に行われることを特徴とするプラントの炭素鋼部材の腐食抑制方法。
【請求項２】
前記第１皮膜に占める前記ニッケルフェライトの割合は、０ｗｔ％より大きく２０ｗｔ％以下の範囲内にある請求項１に記載プラントの炭素鋼部材の腐食抑制方法。
【請求項３】
前記第１皮膜の形成は、ニッケルイオン及び酸素を含み還元剤を含まないｐＨが４．０以上６．０以下の範囲内にある皮膜形成液を、前記炭素鋼部材の前記表面に接触させることにより行われ、
前記貴金属の付着は、貴金属イオン及び還元剤を含む水溶液を形成された前記第１皮膜の前記表面に接触させることにより行われる請求項１または２に記載のプラントの炭素鋼部材の腐食抑制方法。
【請求項４】
前記第１皮膜の形成は、前記炭素鋼部材に形成されている酸化皮膜を除去した後に行われる請求項１ないし請求項３のいずれか１項に記載のプラントの炭素鋼部材の腐食抑制方法。
【請求項５】
前記酸化皮膜の除去は、還元除染液を用いた化学除染によって行われる請求項４に記載のプラントの炭素鋼部材の腐食抑制方法。
【請求項６】
ギ酸及び酸化剤の少なくとも一つを前記還元除染液に注入する請求項５に記載のプラントの炭素鋼部材の腐食抑制方法。
【請求項７】
前記第１皮膜の形成が、蒸気発生装置に連絡される、前記炭素鋼部材である第１配管に、第２配管を通して前記皮膜形成液を供給して、前記皮膜形成液を前記炭素鋼部材の前記表面である前記第１配管の内面に接触させることにより行われ、
前記貴金属の付着が、前記貴金属イオン及び前記還元剤を含む前記水溶液を、前記第２配管を通して前記第１配管に供給して、前記水溶液を前記第１配管の前記内面に形成された前第１記皮膜の前記表面に接触させることにより行われる請求項３に記載のプラントの炭素鋼部材の腐食抑制方法。
【請求項８】
前記皮膜形成液を前記第１配管及び前記第２配管を含む閉ループ内で循環させ、前記貴金属イオン及び前記還元剤を含む前記水溶液を前記閉ループ内で循環させる請求項７に記載のプラントの炭素鋼部材の腐食抑制方法。
【請求項９】
前記貴金属が付着した前記第１皮膜への、１３０℃以上３３０℃以下の温度範囲内の温度になっている前記水の接触は、前記プラントが起動した後に行われる請求項７または８に記載のプラントの炭素鋼部材の腐食抑制方法。
【請求項１０】
前記プラントが原子力プラントであって前記蒸気発生装置が原子炉であり、１３０℃以上３３０℃以下の範囲内の温度になっている前記水が、前記原子炉内での加熱によって生成される炉水である請求項９に記載のプラントの炭素鋼部材の腐食抑制方法。
【請求項１１】
１３０℃以上３３０℃以下の温度範囲内の温度になっている前記水が、前記蒸気発生装置に供給される給水であって前記プラントに設けられた、高圧給水加熱装置及び前記高圧給水加熱装置の前段に配置された低圧給水加熱装置のうち前記低圧給水加熱装置で加熱された前記給水である請求項９に記載のプラントの炭素鋼部材の腐食抑制方法。
【請求項１２】
前記第２配管を前記第１配管から取り外した後、第３配管の両端部を前記第１配管に接続して前記第１配管及び前記第３配管を含む他の閉ループを形成し、前記酸素を含む１３０℃以上３３０℃以下の温度範囲内の温度になっている前記水の前記第１配管への供給は、前記閉ループ内を循環する、前記酸素を含む前記水を、前記第３配管に設けられた加熱装置により１３０℃以上３３０℃以下の温度範囲内の温度に加熱して前記第３配管から前記第１配管に供給することによって行い、前記貴金属が付着した前記第１皮膜の、ニッケルフェライト皮膜である第２皮膜への変換は、前記第１配管の前記内面に形成された前記第１皮膜に、前記第３配管から供給される、前記酸素を含む前記水を接触させることにより行われ、前記第１皮膜が、前記貴金属が付着した前記第２皮膜に変換された後、前記第３配管が前記第１配管から取り外される請求項８に記載のプラントの炭素鋼部材の腐食抑制方法。
【請求項１３】
前記貴金属イオン及び前記還元剤を含む前記水溶液に錯イオン形成剤を注入し、前記錯イオン形成剤を含む前記水溶液を、前記第１皮膜の前記表面に接触させる請求項７ないし１２のいずれか１項に記載のプラントの炭素鋼部材の腐食抑制方法。
【請求項１４】
前記第１皮膜が、前記炭素鋼部材の前記表面に形成される、前記ニッケル金属及び前記ニッケルフェライトが混在する第１皮膜部、及び前記第１皮膜部の上に形成される、前記ニッケル金属を含み前記ニッケルフェライトを含んでいない第２皮膜部を含んでいる請求項１に記載のプラントの炭素鋼部材の腐食抑制方法。
【請求項１５】
前記第１皮膜部の形成は、ニッケルイオン及び酸素を含み還元剤を含まないｐＨが４．０以上６．０以下の範囲内にある第１皮膜形成液を、前記炭素鋼部材の表面に接触させることにより行われ、
前記第２皮膜部の形成は、ニッケルイオン及び還元剤を含み酸素を含まないｐＨが４．０以上６．０以下の範囲内にある第２皮膜形成液を、前記第１皮膜部の表面に接触させることにより行われる請求項１４に記載のプラントの炭素鋼部材の腐食抑制方法。
【発明の詳細な説明】
【技術分野】
【０００１】
本発明は、プラントの炭素鋼部材の腐食抑制方法に係わり、特に、沸騰水型原子力プラント及び火力プラントに適用するのに好適なプラントの炭素鋼部材の腐食抑制方法に関する。
【背景技術】
【０００２】
例えば、沸騰水型原子力発電プラント（以下、ＢＷＲプラントという）は、炉心を原子炉圧力容器（以下、ＲＰＶという）内に配置した原子炉を有する。再循環ポンプ（またはインターナルポンプ）によって炉心に供給された炉水は、炉心内に装荷された燃料集合体内の核燃料物質の核分裂で発生する熱によって加熱され、一部が蒸気になる。この蒸気は、ＲＰＶからタービンに導かれ、タービンを回転させる。タービンから排出された蒸気は、復水器で凝縮されて水になる。この水は、給水として給水配管を通して原子炉に供給される。給水は、ＲＰＶ内での放射性腐食生成物の発生を抑制するため、給水配管に設けられたろ過脱塩装置で主として金属不純物が除去される。炉水とは、ＲＰＶ内に存在する冷却水である。
【０００３】
また、放射性腐食生成物の元となる腐食生成物は、ＲＰＶ及び再循環系配管等のＢＷＲプラントの構成部材の炉水と接触する表面で発生するため、炉水と接触する主要な構成部材には、腐食の少ないステンレス鋼及びニッケル基合金などが使用される。また、低合金鋼製のＲＰＶは、内面にステンレス鋼の肉盛りが施され、低合金鋼が、直接、炉水と接触することを防いでいる。さらに、炉水の一部を原子炉浄化系のろ過脱塩装置によって浄化し、炉水中に僅かに存在する金属不純物を積極的に除去している。
【０００４】
一方、ＲＰＶに連絡される原子炉浄化系、残留熱除去系、原子炉隔離時冷却系、炉心スプレイ系及び給水系などの構成部材には、プラントの製造所要コストを低減する観点、あるいは高温水に起因するステンレス鋼の応力腐食割れを避ける観点から、主に炭素鋼部材が用いられる。これらの系統のうち、残留熱除去系、原子炉隔離時冷却系及び炉心スプレイ系では、系統内を流れた冷却水が炉水に戻されるのは一時的であるため、その冷却水に含まれる、系統の腐食生成物が炉水に与える影響は小さい。しかし、炉水浄化系及び給水系では腐食量が大きくなる温度領域（１３０℃〜１８０℃）が存在するため、炉水への腐食生成物の流入量の増加、及び浄化装置への負荷増加が懸念される。加えて、系統の腐食量が多くなると構成部材の健全性に影響を及ぼすため、健全性確認の検査が必要となり、定期検査作業の増加に繋がる。このため、原子力プラントの炭素鋼部材の腐食抑制に対する検討がこれまでも行われてきた。
【０００５】
原子力プラントを構成する炭素鋼部材の腐食を抑制する方法として、例えば、給水系に酸素を注入して炭素鋼部材の表面に酸化皮膜からなる不働体皮膜を形成する方法、及びアンモニア及びヒドラジンなどの薬品を給水に添加して給水のｐＨをアルカリ側に調整する方法が、ＢＷＲプラント及び加圧水型原子力プラント（以下、ＰＷＲプラントという）で提案されている（例えば、特開２０００−２９２５８９号公報参照）。しかし、酸素及びアルカリ性の薬剤等を注入する方法では、炭素鋼部材の腐食抑制の効果を継続して得るためには原子力プラントの運転中においてその薬剤を注入し続ける必要がある。薬剤の注入を停止すると、その効果が得られなくなる。また、アルカリ性の薬剤を注入する場合には、薬剤が原子炉浄化系に設けられた炉水浄化装置内のイオン交換樹脂の負荷となるため、放射性廃棄物量が増大する恐れがある。
【０００６】
特開２００６−３８４８３号公報及び特開２０１２−２４７３２２号公報は、原子力プラントの運転停止中で、鉄(II)イオン、酸化剤及びｐＨ調整剤(ヒドラジン)を含む６０℃〜１００℃の範囲の皮膜形成液を、原子力プラントの、ステンレス鋼製の構成部材の表面に接触させ、この表面にマグネタイト皮膜を形成することを記載する。さらに、これらの公開公報は、原子力プラントの停止中に、貴金属（例えば、白金）を含む水溶液をマグネタイト皮膜に接触させ、貴金属をマグネタイト皮膜上に付着させることも記載している。
【０００７】
特開２００７−１８２６０４号公報及び特開２００７−１９２６７２号公報が、その運転中に薬剤を注入せず、表面処理によって炭素鋼部材の腐食を抑制する方法として、原子力プラントの炭素鋼部材の表面にフェライト皮膜を形成する方法を記載している。この方法では、鉄（II）イオン及び酸化剤を含み、ｐＨが５．５〜９．０の範囲にあって常温から１００℃の温度範囲の皮膜形成液を、原子力プラントの停止中に炭素鋼部材の表面に接触させ、この表面にフェライト皮膜を形成する。
【０００８】
さらに、炭素鋼部材の表面にニッケル金属皮膜を形成し、鉄（II）イオン、酸化剤及びｐＨ調整剤を含み、ｐＨが５．５ないし９．０であり、温度が６０℃ないし１００℃の範囲にある皮膜形成液を用いて、そのニッケル金属皮膜の表面にニッケルフェライト皮膜を形成し、その後、そのニッケル金属皮膜を高温水によってニッケルフェライト皮膜に転換する方法が提案されている（例えば、特開２０１１−３２５５１号公報）。
【０００９】
特開２０１５−１５８４８６号公報は、ＢＷＲプラントの構成部材である再循環系配管の内面に貴金属を付着させるとき、錯イオン形成剤、貴金属イオン及び還元剤を含む水溶液を、再循環系配管の内面に接触させることを記載している。
【先行技術文献】
【特許文献】
【００１０】
【特許文献１】特開２０００−２９２５８９号公報
【特許文献２】特開２００６−３８４８３号公報
【特許文献３】特開２０１２−２４７３２２号公報
【特許文献４】特開２００７−１８２６０４号公報
【特許文献５】特開２００７−１９２６７２号公報
【特許文献６】特開２０１１−３２５５１号公報
【特許文献７】特開２０１５−１５８４８６号公報
【発明の概要】
【発明が解決しようとする課題】
【００１１】
しかし、特開２００６−３８４８３号公報、特開２０１２−２４７３２２号公報、特開２００７−１８２６０４号公報、特開２００７−１９２６７２号公報及び特開２０１１−３２５５１号公報に記載されたそれぞれの方法で炭素鋼部材の表面に形成されるニッケルフェライト皮膜は、このニッケルフェライト皮膜の表面に貴金属が付着したとき、後で詳細に説明するように、貴金属の作用によって溶出し、やがて消失してしまう可能性がある。このため、そのニッケルフェライト皮膜は、長期にわたって炭素鋼部材の腐食を抑制することができなくなる。
【００１２】
本発明の目的は、プラントの炭素鋼部材の腐食が抑制される期間を、さらに伸ばすことができるプラントの炭素鋼部材の腐食抑制方法を提供することにある。
【課題を解決するための手段】
【００１３】
上記した目的を達成する本発明の特徴は、プラントの炭素鋼部材の、水と接する表面に、ニッケル金属、及び貴金属の作用によって溶出する第１ニッケルフェライトが混在する第１皮膜を形成してその表面を第１皮膜で覆い、第１皮膜の表面に貴金属を付着させ、貴金属が付着した第１皮膜に、酸素を含み１３０℃以上３３０℃以下の温度範囲内の温度の水を接触させ、第１皮膜の形成及び貴金属の付着は、プラントの運転停止後でプラントの起動前に行うことにある。
【００１４】
その水に接触するその第１皮膜及び炭素鋼部材の腐食電位が、第１皮膜に付着している貴金属の作用によって低下する。このような腐食電位の低下、及び酸化剤を含む１３０℃以上３３０℃以下の温度範囲内の温度の水の、第１皮膜への接触により、第１皮膜が、付着した貴金属の作用によっても接触する水中に溶出しない第２ニッケルフェライトの皮膜である第２皮膜に変換される。炭素鋼部材の表面が貴金属が付着した第２皮膜で覆われるため、プラントの炭素鋼部材の腐食をより長い期間に亘って抑制することができる。
【発明の効果】
【００１５】
本発明によれば、付着した貴金属の作用によっても接触する水中に溶出しない安定なニッケルフェライト皮膜が炭素鋼部材の表面に形成されるため、プラントの炭素鋼部材の腐食をより長い期間に亘って抑制することができる。
【図面の簡単な説明】
【００１６】
【図１】本発明の好適な一実施例である、沸騰水型原子力プラントの浄化系配管に適用される実施例１のプラントの炭素鋼部材の腐食抑制方法の手順を示すフローチャートである。
【図２】実施例１のプラントの炭素鋼部材の腐食抑制方法を実施する際に用いられる皮膜形成装置を沸騰水型原子力発電プラントの浄化系配管に接続した状態を示す説明図である。
【図３】図２に示す皮膜形成装置の詳細構成図である。
【図４】図１に示されるプラントの炭素鋼部材の腐食抑制方法が開始される前における、沸騰水型原子力プラントの浄化系配管の断面図である。
【図５】図１に示されるプラントの炭素鋼部材の腐食抑制方法により浄化系配管の内面に、ニッケル金属及びニッケルフェライトが混在する皮膜が形成された状態を示す説明図である。
【図６】図１に示されるプラントの炭素鋼部材の腐食抑制方法により浄化系配管の内面に形成された、ニッケル金属及びニッケルフェライトが混在する皮膜の表面に貴金属を付着させた状態を示す説明図である。
【図７】図１に示されるプラントの炭素鋼部材の腐食抑制方法において、浄化系配管の内面に形成されて白金が付着した、ニッケル金属及びニッケルフェライトが混在する皮膜に酸素を含む１３０℃以上３３０℃以下の温度範囲の水を接触させる状態を示す説明図である。
【図８】図１に示されるプラントの炭素鋼部材の腐食抑制方法において、１３０℃以上３３０℃以下の温度範囲の水に含まれる酸素、及び浄化系配管内のＦｅ2+が、浄化系配管の内面に形成されて白金が付着した、ニッケル金属及びニッケルフェライトが混在するフェライト混在金属皮膜に移行する状態を示す説明図である。
【図９】図１に示されるプラントの炭素鋼部材の腐食抑制方法において、浄化系配管の内面に形成された、ニッケル金属及びニッケルフェライトが混在する皮膜が、安定なニッケルフェライト皮膜に変換された状態を示す説明図である。
【図１０】炭素鋼試験片Ａ（表面に皮膜を形成しない）及び炭素鋼試験片Ｂ（ニッケル金属及びニッケルフェライトが混在する皮膜を表面に形成）を用いた実機模擬環境腐食試験により、それらの炭素鋼試験片の、レーザーラマンスペクトル分析結果を示す説明図である。
【図１１】炭素鋼試験片Ａ及びＢによる実機模擬環境腐食試験の結果を示した説明図である。
【図１２】ギ酸ニッケル水溶液の注入後の経過時間によるニッケル金属及びニッケルフェライトが混在する皮膜の、炭素鋼部材表面における形成量の変化を示す説明図である。
【図１３】本発明の他の実施例である、沸騰水型原子力発電プラントの給水配管に適用される実施例２のプラントの炭素鋼部材の腐食抑制方法を示す説明図である。
【図１４】本発明の他の実施例である、沸騰水型原子力発電プラントの給水加熱器のドレン水回収配管に適用される実施例３のプラントの炭素鋼部材の腐食抑制方法を示す説明図である。
【図１５】本発明の他の実施例である、沸騰水型原子力プラントの浄化系配管に適用される実施例４のプラントの炭素鋼部材の腐食抑制方法の手順を示すフローチャートである。
【図１６】図１５に示されるプラントの炭素鋼部材への放射性核種の付着抑制方法において浄化系配管の内面に形成された、ニッケル金属及びニッケルフェライトが混在する皮膜を安定なニッケルフェライト皮膜に変換するために浄化系配管に接続される加熱システムの詳細構成図である。
【図１７】本発明の他の実施例である、火力プラントの給水配管に適用される実施例５のプラントの炭素鋼部材の腐食抑制方法を示す説明図である。
【図１８】本発明の他の実施例である、沸騰水型原子力プラントの浄化系配管に適用される実施例６のプラントの炭素鋼部材の腐食抑制方法の手順を示すフローチャートである。
【図１９】図１８に示されるプラントの炭素鋼部材の腐食抑制方法により浄化系配管の内面に、ニッケル金属及びニッケルフェライトが混在する皮膜が形成された状態を示す説明図である。
【図２０】図１８に示されるプラントの炭素鋼部材の腐食抑制方法により浄化系配管の内面に形成された、ニッケル金属及びニッケルフェライトが混在する皮膜の表面に貴金属を付着させた状態を示す説明図である。
【発明を実施するための形態】
【００１７】
発明者らは、特開２０１１−３２５５１号公報に記載された炭素鋼部材の防食方法の効果を更に高めるための、詳細な検討及び実験を行った。特開２０１１−３２５５１号公報では、ＢＷＲプラントの停止中において、ＢＷＲプラントの炭素鋼部材の表面にニッケル金属皮膜を形成し、このニッケル金属皮膜の表面にニッケルフェライト皮膜を形成し、さらに、ＢＷＲプラントの運転中において、酸素を含む１５０℃以上の水をそのニッケルフェライト皮膜の表面に接触させて上記のニッケル金属皮膜をニッケルフェライト皮膜に変換させている。特開２０１１−３２５５１号公報では、ニッケル金属皮膜をニッケルフェライト皮膜に変換することによって、ニッケル金属皮膜上に形成されたニッケルフェライト皮膜と合わせて、厚みが厚いニッケルフェライト皮膜を炭素鋼部材の表面に形成することができる。
【００１８】
発明者らによる検討の結果、発明者らは、最終的に、炭素鋼部材の表面に形成されたニッケル金属及びニッケルフェライトが混在する皮膜（以下、フェライト混在金属皮膜という）の表面に貴金属を付着させ、１３０℃以上（好ましくは、１３０℃以上３３０℃以下）の温度範囲の水をその皮膜の表面に接触させて、その皮膜内のニッケル金属及びニッケルフェライトをＮｉ含有率が定比に近い安定なニッケルフェライトに変換させ、炭素鋼部材の表面をその安定なニッケルフェライトの皮膜で覆うことによって、その炭素鋼部材の防食効果を更に高めることができるとの結論を見出した。なお、フェライト混在金属皮膜の、炭素鋼部材表面への形成は、ニッケルイオン及び酸素を含む、ｐＨが４．０以上６．０以下の範囲内にあって温度が６０℃以上９５℃以下の温度範囲にある皮膜形成水溶液（皮膜形成液）を、炭素鋼部材の表面に形成された、フェライト混在金属皮膜の表面に接触させることによって行われる。フェライト混在金属皮膜に含まれるニッケルフェライトは、不安定なニッケルフェライト（例えば、Ｎｉ0.7Ｆｅ2.3Ｏ4）である。なお、皮膜形成水溶液が６０℃以上９５℃以下の温度範囲内の低い温度であるため、フェライト混在金属皮膜に含まれるニッケルフェライトは、不安定なニッケルフェライトとなる。
【００１９】
皮膜形成水溶液のｐＨが４．０未満のその皮膜形成水溶液が炭素鋼部材の表面に接触した場合には、ニッケルフェライトが形成されたとしても、このニッケルフェライトがその皮膜形成水溶液中に溶解してしまうため、その表面には、ニッケル金属及びニッケルフェライトが混在するフェライト混在金属皮膜が形成されず、ニッケル金属皮膜だけが形成される。このため、形成されたニッケルフェライトの皮膜形成水溶液中への溶出を避けるためには、皮膜形成水溶液のｐＨを４．０以上にする必要がある。また、ｐＨが６．０よりも大きなその皮膜形成水溶液が炭素鋼部材の表面に接触した場合には、炭素鋼部材から溶出する鉄（II）イオンの量が少なくなって生成される電子も少なくなる。この電子が少ないと、ニッケルイオンのニッケル金属への還元が抑制され、ニッケル金属が炭素鋼部材の表面に生成されなくなる。ニッケル金属を炭素鋼部材の表面に生成させるためには、皮膜形成水溶液のｐＨを６．０以下にする必要がある。したがって、炭素鋼部材の表面に接触させる皮膜形成水溶液のｐＨを４．０以上６．０以下の範囲内にすることによって、その表面に、フェライト混在金属皮膜を形成することができる。
【００２０】
上記の不安定なニッケルフェライトの、フェライト混在金属皮膜に対する割合は、以下に述べる理由により、２０ｗｔ％以下にする必要がある。後述するように、酸素を含む１３０℃以上３３０℃以下の温度範囲内の温度の水がフェライト混在金属皮膜に接触することにより炭素鋼部材の表面に安定なニッケルフェライト皮膜が形成されるが、不安定なニッケルフェライトの割合が２０ｗｔ％よりも大きくなるとフェライト混在金属皮膜内におけるニッケル金属の割合が低下するため、その安定なニッケルフェライト皮膜内に、不安定なニッケルフェライトが残ってしまう。この不安定なニッケルフェライトの、貴金属の作用による溶出（詳細は後述）を避けるため、不安定なニッケルフェライトの割合を２０ｗｔ％以下にしなければならない。さらに、フェライト混在金属皮膜に含まれる不安定なニッケルフェライトの割合が０ｗｔ％よりも大きくなると、ニッケルフェライトが存在している分、酸素を含む１３０℃以上３３０℃以下の温度範囲内の温度の水との接触により生成される安定なニッケルフェライト皮膜の厚みを厚くすることができる。このため、フェライト混在金属皮膜に含まれる不安定なニッケルフェライトの割合は、０ｗｔ％よりも大きく２０ｗｔ％以下の範囲内にするとよい。このような範囲内の割合の不安定なニッケルフェライトを含むフェライト混在金属皮膜を炭素鋼部材の表面に形成するためには、その皮膜形成水溶液の酸素濃度を、０ｐｐｍよりも大きく１．６４ｐｐｍ以下の範囲内に存在させる必要がある。ちなみに、６０℃の水に溶存する飽和酸素濃度は４．７４ｐｐｍであり、７０℃の水に溶存する飽和酸素濃度は３．８９ｐｐｍであり、９０℃の水に溶存する飽和酸素濃度は１．６４ｐｐｍである。なお、皮膜形成水溶液の温度が９５℃を超えると皮膜形成水溶液から発生する蒸気の量が多くなり、皮膜形成水溶液の溶存酸素濃度が０ｐｐｍになってしまう。このため、皮膜形成水溶液の温度は、皮膜形成水溶液内に溶存酸素が存在する６０℃以上９５℃以下の温度範囲にする。皮膜形成水溶液の温度は、フェライト混在金属皮膜の生成速度が実用範囲になる６０℃以上が好ましい。
【００２１】
なお、６０℃以上９５℃以下の温度範囲内の温度の皮膜形成水溶液に対する、０ｐｐｍよりも大きく１．６４ｐｐｍ以下の範囲内への酸素濃度の調節は、皮膜形成水溶液と接触する空気の圧力、及び皮膜形成水溶液内にバブリングする不活性ガスの供給量のいずれかを制御することによって行われる。
【００２２】
ｐＨが４．０以上６．０以下の範囲内に調整されたニッケルイオン及び酸素（０ｐｐｍよりも大きく１．６４ｐｐｍ以下）を含み還元剤を含まない温度が６０℃以上９５℃以下の温度範囲にある水溶液が炭素鋼表面に接触すると、炭素鋼部材から溶出した鉄（II）イオンと置換されたそのニッケルイオンが、鉄（II）イオンの溶出に伴って発生した電子により還元されてニッケル金属になり、さらに、酸素を含み還元剤を含まないその水溶液のｐＨが４．０以上６．０以下の範囲内に調整されているため、溶出した鉄（II）イオン、及び皮膜形成水溶液中の酸素により、粒子状の複数（多数）のニッケルフェライトが形成される。この結果、図５に示すように、ニッケル金属８９Ａ内に複数（例えば、多数）の粒状のニッケルフェライト８９Ｂが混在する皮膜（フェライト混在金属皮膜）８８が、炭素鋼部材の表面（例えば、浄化系配管１８の内面）に形成され、炭素鋼部材の表面がフェライト混在金属皮膜８８で覆われる。このニッケルフェライト８９Ｂは、粒子状の、後述する不安定なニッケルフェライト（例えば、Ｎｉ0.7Ｆｅ2.3Ｏ4）である。炭素鋼部材の表面に付着しているニッケル金属から変換されたニッケルフェライトは、その炭素鋼部材の表面に付着する。しかし、フェライト混在金属皮膜８８に含まれる不安定なニッケルフェライト８９Ｂのように、皮膜形成水溶液に含まれているニッケルイオン及び酸素、及び炭素鋼部材から溶出した鉄（II）イオンによって生成されるニッケルフェライトは、炭素鋼部材の表面に付着するニッケル金属８９Ａには付着するが、炭素鋼部材の表面には付着しない。
【００２３】
発明者らは、近年、応力腐食割れ対策として導入が進んでいる貴金属注入技術と上記したフェライト皮膜形成技術の同時成立性について検討した。フェライト皮膜形成技術としては、前述の特開２００６−３８４８３号公報及び特開２０１２−２４７３２２号公報に記載されるように、鉄(II)イオン、酸化剤（例えば、過酸化水素）及びｐＨ調整剤(例えば、ヒドラジン)を含む、６０℃〜１００℃の低い温度範囲の皮膜形成液を原子力プラントの構成部材の表面に接触させて構成部材の表面にマグネタイト皮膜を形成する例がある。このマグネタイト皮膜の炉水と接触する表面に貴金属を付着させてその影響を調べたところ、原子力プラントの、水素注入模擬条件での運転中において、マグネタイト皮膜が付着された貴金属の作用により炉水中に溶出するという現象を見出した。また、６０℃〜１００℃の低い温度範囲で炭素鋼部材の炉水と接触する表面に形成されたニッケルフェライト皮膜上に貴金属を付着させた場合において、原子力プラントの水素注入模擬条件での運転中においてニッケルフェライト皮膜が付着された貴金属の作用により炉水中に溶出するという現象を見出した。
【００２４】
なお、炭素鋼部材の表面に形成されたフェライト皮膜の表面への貴金属の付着には２つのケースがある。第１のケースでは、炉水中の溶存酸素濃度を低減するために原子力プラントの運転中に炉水に注入された貴金属が、構成部材上に形成されたフェライト皮膜表面に付着する。第２のケースでは、特開２００６−３８４８３号公報及び特開２０１２−２４７３２２号公報に記載されるように、原子力プラントの停止中に、構成部材上に形成されたフェライト皮膜表面に貴金属イオンを含む溶液を接触させ、そのフェライト皮膜表面に貴金属を付着させる。
【００２５】
炭素鋼部材の表面に形成されたフェライト皮膜のそのような溶出は、やがて、炭素鋼部材上のフェライト皮膜の消失をもたらし、フェライト皮膜が消失した後、すなわち、運転サイクルの末期において、フェライト皮膜によってもたらされていた防食効果が消失する。このため、この運転サイクルでの原子力プラントの運転を停止した後、炭素鋼部材の表面に、再度、フェライト皮膜を形成する必要がある。
【００２６】
発明者らは、６０℃〜１００℃の低い温度範囲で炭素鋼部材の炉水と接触する表面に形成されたニッケルフェライト皮膜上に貴金属を付着させたときに、そのニッケルフェライトが溶出する理由について、検討を行った。この検討により、原子力プラントの運転停止中において、そのような低い温度範囲で炭素鋼部材の表面に形成されたニッケルフェライト皮膜は、Ｎｉ0.7Ｆｅ2.3Ｏ4の皮膜であり、不安定であることが分かった。なお、Ｎｉ0.7Ｆｅ2.3Ｏ4は、Ｎｉ1-xＦｅ2+xＯ4においてｘが０．３である場合の形態である。このため、不安定な皮膜であるＮｉ0.7Ｆｅ2.3Ｏ4皮膜上に、例えば、白金が付着されているとき、Ｎｉ0.7Ｆｅ2.3Ｏ4が、その白金の作用により、原子力プラントの運転中において炉水中に溶出するということが分かった。また、不安定なＮｉ0.7Ｆｅ2.3Ｏ4の皮膜は、上記の低い温度範囲で形成されるため、炭素鋼部材の表面にＮｉ0.7Ｆｅ2.3Ｏ4の小さい粒が多数付着している状態になっている。この理由によっても、上面に白金が付着したＮｉ0.7Ｆｅ2.3Ｏ4の皮膜が溶出する。
【００２７】
特開２０１１−３２５５１号公報に記載されているように、ＢＷＲプラントの炭素鋼部材の表面に形成されたニッケル金属皮膜を覆うニッケルフェライト皮膜に、酸素を含む１５０℃以上の水を接触させて、そのニッケル金属皮膜をニッケルフェライト皮膜に変換させた場合には、ニッケル金属皮膜から変換されたニッケルフェライト皮膜は、不安定なニッケルフェライト皮膜、例えば、Ｎｉ0.7Ｆｅ2.3Ｏ4の皮膜になる。
【００２８】
この理由を以下に説明する。特開２０１１−３２５５１号公報では、前述したように、ニッケルイオン、鉄（II）イオン及び酸化剤を含み、ｐＨが５．５ないし９．０の範囲にある皮膜形成水溶液（皮膜形成液）をニッケル金属皮膜に接触させてニッケル金属皮膜上にニッケルフェライト皮膜が形成される。このため、このニッケルフェライト皮膜に含まれるニッケルフェライトは、Ｆｅ量の多いニッケルフェライト、つまり、Ｎｉ0.7Ｆｅ2.3Ｏ4よりもＮｉが少なくＦｅが多いニッケルフェライトになる。
【００２９】
特開２０１１−３２５５１号公報では、ニッケル金属皮膜上に形成された、鉄含有率の高いニッケルフェライトを含むニッケルフェライト皮膜に酸素を含む１５０℃の水を接触させることによって、このニッケルフェライト皮膜内の鉄含有率の高いニッケルフェライトからの鉄イオン、１５０℃の水に含まれる酸素、及び炭素鋼部材に含まれる鉄がそのニッケル金属皮膜に移行してニッケル金属皮膜内のニッケル金属と反応し、前述の不安定なニッケルフェライト（例えば、Ｎｉ0.7Ｆｅ2.3Ｏ4）が生成される。この結果、炭素鋼部材の表面に形成されたニッケル金属皮膜は、不安定なニッケルフェライト皮膜（例えば、Ｎｉ0.7Ｆｅ2.3Ｏ4皮膜）に変換される。ニッケル金属皮膜の不安定なニッケルフェライト皮膜への変換は、ニッケル金属皮膜をニッケルフェライト皮膜に変換する際にニッケル金属皮膜への鉄供給量が多くなってニッケルの量が不足するためである。なお、ニッケル金属皮膜を元々覆っていたニッケルフェライト皮膜は、高温水接触後にニッケル金属皮膜から移行されたニッケル金属と反応してＮｉ0.7Ｆｅ2.3Ｏ4の皮膜になる。元々のニッケルフェライト皮膜のニッケルフェライトのＮｉ含有率はＮｉ0.7Ｆｅ2.3Ｏ4のそれよりも低く、その元々のニッケルフェライト皮膜は、還元環境では不安定なニッケルフェライト皮膜である。
【００３０】
このため、ＢＷＲプラントの運転中に注入された貴金属、例えば白金がその不安定なニッケル皮膜の表面に付着したとき、このニッケルフェライト皮膜が貴金属（例えば、白金）の作用により炉水中に溶出する。やがて、運転サイクルの末期において、ニッケル金属皮膜を元々覆っていたニッケルフェライト皮膜、及びニッケル金属皮膜から変換されたニッケルフェライト皮膜が、消失し、炭素鋼部材が露出して炉水と接触する可能性がある。
【００３１】
ところで、貴金属を炭素鋼部材の表面に付着させる際に、炭素鋼部材に含まれるＦｅがＦｅ2+として溶出していると、貴金属を炭素鋼部材の表面に付着させることができなくなる。このため、発明者らは、貴金属を炭素鋼部材の表面に付着させる場合における、炭素鋼部材からのＦｅ2+の溶出を防ぐ対策を検討した。そして、発明者らは、炭素鋼部材の表面をフェライト混在金属皮膜で覆うことによって炭素鋼部材からのＦｅ2+の溶出を防ぐことができることを見出した。炭素鋼部材の表面を覆うフェライト混在金属皮膜に含まれるニッケル金属は、後述するように、炭素鋼部材の腐食を抑制する安定なニッケルフェライト皮膜の形成に寄与する物質である。炭素鋼部材の表面にフェライト混在金属皮膜を形成してこのフェライト混在金属皮膜で炭素鋼部材の表面を覆うことによって、炭素鋼部材からのＦｅ2+の溶出を防ぐことができ、貴金属のフェライト混在金属皮膜表面への付着を短い時間で行うことができた。併せて、炭素鋼部材への貴金属の付着量も増大した。
【００３２】
炭素鋼部材の表面へのフェライト混在金属皮膜の形成は、ニッケルイオン、及び０ｐｐｍよりも大きく１．６４ｐｐｍ以下の濃度範囲内の酸素を含み還元剤を含まない、ｐＨが４．０以上６．０以下の範囲内に調整されて温度が６０℃〜９５℃の温度範囲にある皮膜形成水溶液を炭素鋼部材の表面に接触させることによって可能である。前述したように、その皮膜形成水溶液に含まれるニッケルイオンが炭素鋼部材に含まれるＦｅと置換され、置換されたニッケルイオンが上記の電子の作用によりニッケル金属になり、皮膜形成水溶液に含まれるニッケルイオン、溶出した鉄（II）イオン及び水溶液中の酸素を用いて粒子状の複数（多数）のニッケルフェライトが形成されるため、炭素鋼部材の表面にこの表面を覆うフェライト混在金属皮膜が形成される。また、炭素鋼部材の表面に形成されたフェライト混在金属皮膜表面への貴金属の付着は、貴金属イオン（例えば、白金イオン）及び還元剤を含む水溶液を、形成されたフェライト混在金属皮膜に接触させることによって可能である。上記水溶液に含まれるニッケルイオンの炭素鋼部材表面への付着は、炭素鋼部材からＦｅ2+が溶出している場合においても可能である。
【００３３】
このように、炭素鋼部材の表面にフェライト混在金属皮膜を形成することによって、炭素鋼部材からのＦｅ2+の溶出を防ぐことができ、短い時間でより多くの貴金属を炭素鋼部材に付着させることができる。
【００３４】
炭素鋼部材の表面に形成されたフェライト混在金属皮膜上に付着させる貴金属としては、白金、パラジウム、ロジウム、ルテニウム、オスミウム及びイリジウムのいずれかを用いてもよい。また、還元剤としては、ヒドラジン、ホルムヒドラジン、ヒドラジンカルボアミド及びカルボヒドラジド等のヒドラジン誘導体及びヒドロキシルアミンのいずれかを用いてもよい。
【００３５】
さらに、炭素鋼部材の腐食抑制に関する検討結果を以下に説明する。発明者らは、６０℃〜１００℃の低い温度範囲で不安定なＮｉ0.7Ｆｅ2.3Ｏ4の皮膜を炭素鋼部材の表面に形成するのではなく、付着した貴金属によっても溶出しない安定なニッケルフェライト皮膜の、炭素鋼部材の表面への形成を目指した。そこで、発明者らは、炭素鋼部材への貴金属の付着を効果的に行うために、炭素鋼部材の表面に形成したフェライト混在金属皮膜に含まれるニッケル金属を上記の安定なニッケルフェライト皮膜の形成に利用できないかを種々検討した。この結果、フェライト混在金属皮膜の表面に貴金属（例えば、白金）を付着させた状態で、酸素を含む高温（１３０℃以上）の水を、炭素鋼部材の表面に形成されたフェライト混在金属皮膜の、貴金属が付着された表面に接触させることによって、そのフェライト混在金属皮膜に含まれるニッケル金属及び不安定なニッケルフェライトのそれぞれを、フェライト混在金属皮膜の表面に付着した貴金属の作用によっても溶出しない安定なニッケルフェライト（Ｎｉ1-xＦｅ2+xＯ4において０≦ｘ＜０．３を満足するニッケルフェライト、例えば、ＮｉＦｅ2Ｏ4）（第２ニッケルフェライト）に変換させることができた。ＮｉＦｅ2Ｏ4は、Ｎｉ1-xＦｅ2+xＯ4においてｘが０であるニッケルフェライトである。炭素鋼部材の表面は、安定なニッケルフェライト皮膜（ＮｉＦｅ2Ｏ4皮膜）で覆われる。ちなみに、その表面に付着した貴金属の作用によって溶出する不安定なニッケルフェライト（第１ニッケルフェライト）は、Ｎｉ1-xＦｅ2+xＯ4において０．３≦ｘ＜１．０を満足するニッケルフェライト、例えば、Ｎｉ0.7Ｆｅ2.3Ｏ4である。Ｎｉ0.7Ｆｅ2.3Ｏ4は、前述したように、Ｎｉ1-xＦｅ2+xＯ4においてｘが０．３であるニッケルフェライトである。
【００３６】
フェライト混在金属皮膜に含まれるニッケル金属及び不安定なニッケルフェライトのそれぞれが安定なニッケルフェライト（ＮｉＦｅ2Ｏ4）に変換される理由を説明する。酸素を含む１３０℃以上３３０℃以下の温度範囲内の温度の水が炭素鋼部材上のフェライト混在金属皮膜に接触すると、フェライト混在金属皮膜及び炭素鋼部材が１３０℃以上３３０℃以下の温度範囲内の温度に加熱される。その水に含まれる酸素がフェライト混在金属皮膜内に移行し、炭素鋼部材に含まれるＦｅがＦｅ2+となってフェライト混在金属皮膜内に移行する。フェライト混在金属皮膜内のニッケル金属が、１３０℃以上３３０℃以下の高温環境で、フェライト混在金属皮膜内に移行した酸素及びＦｅ2+と反応し、Ｎｉ1-xＦｅ2+xＯ4においてｘが０である安定なニッケルフェライト（ＮｉＦｅ2Ｏ4）が生成される。フェライト混在金属皮膜内の不安定なニッケルフェライト（Ｎｉ0.7Ｆｅ2.3Ｏ4）は、その高温環境下で、この不安定なニッケルフェライトに含まれるＦｅがフェライト混在金属皮膜内のニッケル金属に含まれるＮｉと置換されることによって、安定なニッケルフェライト（ＮｉＦｅ2Ｏ4）に変換される。
【００３７】
ニッケル及び鉄のそれぞれの、フェライト構造内への取り込まれ易さは、貴金属の影響を受け、貴金属が存在する場合には鉄よりもニッケルが取り込まれ易くなる。このため、Ｎｉ1-xＦｅ2+xＯ4においてｘが０である安定なニッケルフェライトが生成される。
【００３８】
発明者らは、表面をフェライト混在金属皮膜で覆っていない炭素鋼製の試験片Ａ、及びフェライト混在金属皮膜から変換されて白金が付着した安定なニッケルフェライト皮膜によって表面が覆われた炭素鋼製の試験片Ｂを用いて、ＢＷＲプラントの運転中の炉水の条件を模擬した模擬水に浸漬して試験片の腐食量を求めた。この実験は、試験片Ａ及びＢを閉ループの循環配管内に設置し、その循環配管内に原子炉内の炉水を模擬した模擬水を循環させて行った。模擬水の温度は２８０℃である。循環配管内に設置された試験片Ａ及びＢのそれぞれは、循環配管内を流れる模擬水中に５００時間浸漬された。５００時間が経過した後、試験片Ａ及びＢのそれぞれを循環配管から取り出し、カソード溶解法により高温水中で形成された酸化皮膜を溶解除去し、試験片に残存している金属量を求め、試験前の試験片金属量との差分から腐食量を求めた。
【００３９】
それぞれの試験片における腐食量の測定結果を図１１に示す。図１１から明らかなように、試験片Ｂは、試験片Ａに比べて腐食量が著しく低下した。
【００４０】
さらに、循環配管から取り出された試験片Ａ及びＢの各表面における化学組成をラマン分光によって分析した。この分析結果を図１０に示す。実質的に炭素鋼である試験片Ａは、炭素鋼のピークを確認した。安定なニッケルフェライト皮膜に変換される前の、フェライト混在金属皮膜で表面が覆われている状態の試験片Ｂでは、試験片Ａで確認した炭素鋼のピークに加え、ニッケル金属及びニッケルフェライトそれぞれのピークを確認し、試験片Ｂの表面にフェライト混在金属皮膜が形成されていることを確認した。
【００４１】
炭素鋼部材の表面を覆ったフェライト混在金属皮膜に含まれるニッケル金属から、１３０℃以上の高温の環境下において上記のように生成された、Ｎｉ1-xＦｅ2+xＯ4においてｘが０であるニッケルフェライトは、結晶が大きく成長しており、貴金属が付着してもＮｉ0.7Ｆｅ2.3Ｏ4皮膜のように水中に溶出しなく安定であり、母材の炭素鋼の腐食抑制に作用する。このＮｉ1-xＦｅ2+xＯ4においてｘが０である安定なニッケルフェライトは、フェライト混在金属皮膜に付着した白金等の貴金属の作用により、炭素鋼部材及びフェライト混在金属皮膜の腐食電位が低下することによって生成される。このように、１３０℃以上３３０℃以下の温度範囲内の高温の環境下で、炭素鋼部材の表面を覆ったフェライト混在金属皮膜から白金の存在下で生成されたその安定なニッケルフェライト皮膜は、６０℃〜１００℃の低い温度範囲で生成されたＮｉ0.7Ｆｅ2.3Ｏ4皮膜よりも長期に亘って炭素鋼部材の腐食を抑制することができる。
【００４２】
フェライト混在金属皮膜に接触させる酸素を含む水の温度が１３０℃未満である場合には、フェライト混在金属皮膜に含まれるニッケル金属及び不安定なニッケルフェライトのそれぞれが安定なニッケルフェライトに変換されなく、結果的に、フェライト混在金属皮膜が安定なニッケルフェライト皮膜（ＮｉＦｅ2Ｏ4皮膜）に変換されない。フェライト混在金属皮膜を貴金属の作用により溶出しない安定なニッケルフェライト皮膜に変換させるためには、フェライト混在金属皮膜に接触させる酸素を含む水の温度を１３０℃以上にする必要がある。さらに、好ましくは、その水の温度は３３０℃以下にするとよい。すなわち、フェライト混在金属皮膜に接触させる酸素を含む水は、フェライト混在金属皮膜を安定なニッケルフェライト（ＮｉＦｅ2Ｏ4）皮膜に変換させるために、１３０℃以上３３０℃以下の温度範囲に加熱する。
【００４３】
発明者らは、表面に貴金属を付着したフェライト混在金属皮膜に、酸素を含む１３０℃以上３３０℃以下の温度範囲内の温度になっている水を接触させた場合においても、炭素鋼部材の表面に形成されたフェライト混在金属皮膜を安定なニッケルフェライト皮膜（ＮｉＦｅ2Ｏ4皮膜）に変換できることを見出したのである。
【００４４】
なお、炭素鋼部材の表面にフェライト混在金属皮膜を形成するために、ニッケルイオン、ギ酸及び酸素を含み還元剤を含まない、ｐＨが４．０〜６．０（４．０以上６．０以下）の範囲にあって温度が６０℃以上９５℃以下の温度範囲の水溶液を該当する炭素鋼部材の表面に接触させると、炭素鋼部材の表面が完全にフェライト混在金属皮膜で覆われるまでの間、炭素鋼部材からＦｅ2+がその水溶液に溶出する。溶出したＦｅ2+の一部は、水酸化鉄及びマグネタイトとしてその水溶液中に析出する。
【００４５】
炭素鋼部材の表面へのフェライト混在金属皮膜の形成が終了した後、析出した水酸化鉄及びマグネタイト、ニッケルイオン、ギ酸及びヒドラジンを含むその水溶液が、ギ酸及びヒドラジンの分解工程において、カチオン交換樹脂塔及び分解装置に供給される。水溶液に含まれるニッケルイオン及びＦｅ2+がカチオン交換樹脂塔で除去され、ギ酸及びヒドラジンが分解装置で分解される。ギ酸及びヒドラジンの分解後、その水溶液が混床樹脂塔に導かれ、水溶液に含まれる不純物が混床樹脂塔内のイオン交換樹脂で除去されてその水溶液が浄化される。
【００４６】
水溶液の浄化後においても、カチオン交換樹脂塔及び混床樹脂塔で除去しきれなかったＦｅ2+がその水溶液中に存在する可能性がある。水溶液の浄化後において水溶液中に存在するＦｅ2+は、その水溶液に溶存する酸素、及びその水溶液に含まれるギ酸及びヒドラジンを分解するためにその水溶液に供給される過酸化水素により酸化されてＦｅ3+となり、水酸化鉄及びマグネタイトとして析出する。その後、貴金属をフェライト混在金属皮膜上に付着させるために、貴金属イオン及び還元剤をその水溶液に注入した場合、注入された貴金属イオンの一部が還元剤の作用によって析出している水酸化鉄及びマグネタイトに貴金属として付着してしまい、炭素鋼部材の表面に形成されたフェライト混在金属皮膜上に付着する貴金属の量が低減し、所定量の貴金属をフェライト混在金属皮膜の表面に付着させるために要する時間が、長くなってしまう。
【００４７】
水溶液に残留する鉄イオン（Ｆｅ3+）が水酸化鉄及びマグネタイトとして析出し、貴金属が水酸化鉄及びマグネタイトに付着することを避けるために、水溶液に錯イオン形成剤（例えば、アンモニア）、貴金属イオン（例えば、白金イオン）及び還元剤（例えば、ヒドラジン）のそれぞれを注入し、水溶液に残留する鉄イオンと注入された錯イオン形成剤、例えば、アンモニアが鉄−アンモニア錯イオンを形成し、その鉄イオンの析出を抑えることが知られている（特開２０１５−１５８４８６号公報参照）。その鉄イオンとアンモニアは、式（１）から式（３）に示された各反応によって、鉄−アンモニア錯イオンを生成する。
【００４８】
Ｆｅ3+＋ＮＨ3  →  ［Ｆｅ（ＮＨ3）］3+        ……（１）
Ｆｅ3+＋２ＮＨ3  →  ［Ｆｅ（ＮＨ3）2］3+      ……（２）
Ｆｅ3+＋３ＮＨ3  →  ［Ｆｅ（ＮＨ3）3］3+      ……（３）
このように、鉄−アンモニア錯イオンがその水溶液中に生成されると、還元剤であるヒドラジンが注入されてその水溶液のｐＨが８程度以上のアルカリ性になったとしても、その水溶液内で鉄イオンの析出が抑制される。錯イオン形成剤を水溶液に注入することにより、水溶液に含まれる貴金属イオンを、還元剤の助けをかりて、プラントの炭素鋼部材の表面に形成されたフェライト混在金属皮膜の表面に効率良く付着させることができる。このため、炭素鋼部材の表面への貴金属の付着に要する時間をさらに短縮できる。
【００４９】
錯イオン形成剤としては、還元剤（例えば、ヒドラジン）の注入により水溶液のｐＨが増加した場合においても、錯イオンの形成によってＦｅ3+の溶解度を上昇させ、水酸化鉄及びマグネタイトの析出を抑制できる物質であれば良く、アンモニア、ヒドロキシルアミン等のモノアミン類、シアン化合物、尿素及びチオシアン化合物のうち少なくとも１つを用いる。
【００５０】
以上に述べたように、浄化後の水溶液中に鉄イオン（Ｆｅ3+）が残留している場合であっても、水溶液内での鉄イオンの析出を抑制する、アンモニアのような鉄イオンと錯イオンを形成する物質（錯イオン形成剤）を、その水溶液に注入することにより、白金イオン（貴金属イオン）と還元剤(例えばヒドラジン)の働きで白金イオンを白金として炭素鋼部材の表面に形成されたフェライト混在金属皮膜の表面に付着させることができる。
【００５１】
以上に述べた検討結果に基づいて、発明者らは、以下に述べる発明を新たに創生することができた。
【００５２】
ニッケルイオン及び酸素を含む皮膜形成水溶液を炭素鋼部材の表面に接触させ、炭素鋼部材のその表面にフェライト混在金属皮膜を形成し、貴金属をそのフェライト混在金属皮膜表面に付着させ、酸素を含み１３０℃以上３３０℃以下の温度範囲の水を、貴金属を付着したフェライト混在金属皮膜に接触させ、そのフェライト混在金属皮膜に含まれるニッケル金属、水に含まれる酸素及び炭素鋼部材に含まれる鉄を基に、１３０℃以上３３０℃以下の温度範囲内の高温下で、貴金属の触媒作用を利用して炭素鋼部材の表面にニッケルフェライト（ＮｉＦｅ2Ｏ4）皮膜を形成する。
【００５３】
本発明はプラントの炭素鋼部材の腐食抑制方法に関する発明である。この発明によれば、炭素鋼部材の表面に形成されて貴金属が付着されているフェライト混在金属皮膜に１３０℃以上３３０℃以下の水を接触させて、そのフェライト混在金属皮膜に含まれるニッケル金属を基に、貴金属の触媒作用を利用して１３０℃以上の高温下で、炭素鋼部材の表面に安定なニッケルフェライト皮膜を形成するので、この形成されたニッケルフェライト皮膜は、貴金属が付着していても水に溶出しなく、より長期に亘って（具体的には、複数の運転サイクルに亘って）炭素鋼部材の腐食を抑制することができる。
【００５４】
以上の検討結果を反映した、本発明の実施例を以下に説明する。
【実施例１】
【００５５】
本発明の好適な一実施例である実施例１のプラントの炭素鋼部材の腐食抑制方法を図１、図２及び図３を用いて説明する。本実施例の炭素鋼部材の腐食抑制方法は、沸騰水型原子力発電プラント（ＢＷＲプラント）の、炭素鋼製の浄化系配管（炭素鋼部材）に適用される。
【００５６】
このＢＷＲプラントの概略構成を、図２を用いて説明する。ＢＷＲプラント１は、原子炉２、タービン９、復水器１０、再循環系、原子炉浄化系及び給水系等を備えている。原子炉２は、蒸気発生装置であり、炉心４を内蔵する原子炉圧力容器(以下、ＲＰＶという)３を有し、ＲＰＶ３内で炉心４を取り囲む炉心シュラウド（図示せず）の外面とＲＰＶ３の内面との間に形成される環状のダウンカマ内に複数のジェットポンプ５を設置している。炉心４には多数の燃料集合体（図示せず）が装荷されており、燃料集合体は核燃料物質で製造された複数の燃料ペレットが充填された複数の燃料棒を含んでいる。
【００５７】
再循環系は、ステンレス鋼製の再循環系配管６、及び再循環系配管６に設置された再循環ポンプ７を有する。給水系は、復水器１０とＲＰＶ３を連絡する給水配管１１に、復水ポンプ１２、復水浄化装置（例えば、復水脱塩器）１３、低圧給水加熱器１４、給水ポンプ１５及び高圧給水加熱器１６を、復水器１０からＲＰＶ３に向って、この順に設置して構成されている。原子炉浄化系は、再循環系配管６と給水配管１１を連絡する浄化系配管１８に、浄化系ポンプ１９、再生熱交換器２０、非再生熱交換器２１及び炉水浄化装置２２をこの順に設置している。炉水浄化装置２２をバイパスするバイパス配管２８が、炉水浄化装置２２の上流側と下流側で浄化系配管１８に接続される。弁２７が、バイパス配管２８と浄化系配管１８の接続点よりも炉水浄化装置２２側で浄化系配管１８に設けられる。浄化系配管１８は、再循環ポンプ７の上流で再循環系配管６に接続される。原子炉２は、原子炉建屋（図示せず）内に配置された原子炉格納容器９８内に設置される。
【００５８】
ＲＰＶ３内の冷却水（以下、炉水という）は、再循環ポンプ７で昇圧され、再循環系配管６を通ってジェットポンプ５内に噴出される。ダウンカマ内でジェットポンプ５のノズルの周囲に存在する炉水も、ジェットポンプ５内に吸引されて炉心４に供給される。炉心４に供給された炉水は、燃料棒内の核燃料物質の核分裂で発生する熱によって加熱され、その一部が蒸気になる。この蒸気は、ＲＰＶ３から主蒸気配管８を通ってタービン９に導かれ、タービン９を回転させる。タービン９に連結された発電機（図示せず）が回転し、電力が発生する。タービン９から排出された蒸気は復水器１０で凝縮されて水になり、この水は、給水として、給水配管１１を通りＲＰＶ３内に供給される。給水配管１１を流れる給水は、復水ポンプ１２で昇圧され、復水浄化装置１３で不純物が除去され、給水ポンプ１５でさらに昇圧される。給水は、低圧給水加熱器１４及び高圧給水加熱器１６で抽気配管１７によりタービン９から抽気された抽気蒸気によって加熱されてＲＰＶ３内に導かれる。高圧給水加熱器１６及び低圧給水加熱器１４に接続されドレン水回収配管８７が、復水器１０に接続される。
【００５９】
再循環系配管６内を流れる炉水の一部は、浄化系ポンプ１９の駆動によって浄化系配管１８内に流入し、再生熱交換器２０及び非再生熱交換器２１で冷却された後、炉水浄化装置２２で浄化される。浄化された炉水は、再生熱交換器２０で加熱されて浄化系配管１８及び給水配管１１を経てＲＰＶ３内に戻される。
【００６０】
本実施例のプラントの炭素鋼部材の腐食抑制方法では、皮膜形成装置３０及び３１Ａが用いられ、これらの皮膜形成装置３０及び３１Ａが、図２に示すように、浄化系配管１８に接続される。
【００６１】
皮膜形成装置３０及び３０Ａの詳細な構成を、図３を用いて説明する。皮膜形成装置３０及び３０Ａのそれぞれの構成は同じである。
【００６２】
皮膜形成装置３０及び３０Ａは、循環配管３１、サージタンク３２、加熱器３３、循環ポンプ３４，３５、ニッケルイオン注入装置３６、還元剤注入装置４１、白金イオン注入装置４６、冷却器５２、カチオン交換樹脂塔５３、混床樹脂塔５４、分解装置５５、酸化剤供給装置５６及びエゼクタ６１を備えている。
【００６３】
開閉弁６２、循環ポンプ３５、弁６３，６６，６９及び７４、サージタンク３２、循環ポンプ３４、弁７７及び開閉弁７８が、上流よりこの順に循環配管３１に設けられている。弁６３をバイパスする配管６５が循環配管３１に接続され、弁６４及びフィルタ５１が配管６５に設置される。弁６６をバイパスして両端が循環配管３１に接続される配管６８には、冷却器５２及び弁６７が設置される。両端が循環配管３１に接続されて弁６９をバイパスする配管７１に、カチオン交換樹脂塔５３及び弁７０が設置される。両端が配管７１に接続されてカチオン交換樹脂塔５３及び弁７０をバイパスする配管７３に、混床樹脂塔５４及び弁７２が設置される。カチオン交換樹脂塔５３は陽イオン交換樹脂を充填しており、混床樹脂塔５４は陽イオン交換樹脂及び陰イオン交換樹脂を充填している。
【００６４】
弁７５及び弁７５よりも下流に位置する分解装置５５が設置された配管７６が、弁７４をバイパスして循環配管３１に接続される。分解装置５５は、内部に、例えば、ルテニウムを活性炭の表面に添着した活性炭触媒を充填している。サージタンク３２が弁７４と循環ポンプ３４の間で循環配管３１に設置される。加熱器３３がサージタンク３２内に配置される。空間８６が、サージタンク３２内で、サージタンク３２内に存在する、例えば、皮膜形成水溶液９０の液面よりも上方に形成される。開閉弁８４が設けられてブロア（図示せず）に接続された空気供給管８２、及び圧力調節弁１２１が設けられた空気排出管８３のそれぞれが、サージタンク３２に接続されて空間８６に連絡される。流量調節弁１２４が設けられてサージタンク３２の側壁を貫通するガス供給管１２３の一端部が、サージタンク３２内に配置された散気管１２２に接続される。ガス供給管１２３の他端部は、不活性ガス、例えば、窒素ガスが充填された不活性ガスボンベ（図示せず）に接続される。ガス供給管１２３及び不活性ガスボンベは、不活性ガス供給装置を構成する。
【００６５】
弁７９及びエゼクタ６１が設けられた配管８０が、弁７７と循環ポンプ３４の間で循環配管３１に接続され、さらに、サージタンク３２に接続される。浄化系配管１８の内面の汚染物を還元溶解するために用いるシュウ酸（還元除染剤）をサージタンク３２内に供給するためのホッパ（図示せず）がエゼクタ６１に設けられる。
【００６６】
ニッケルイオン注入装置３６が、薬液タンク３７、注入ポンプ３８及び注入配管３９を有する。薬液タンク３７は、注入ポンプ３８及び弁４０が設けられた注入配管３９によって循環配管３１に接続される。例えば、ギ酸ニッケル（Ｎｉ（ＨＣＯＯ）２・２Ｈ2Ｏ）を希薄なギ酸水溶液に溶解して調製したギ酸ニッケル水溶液（ニッケルイオンを含む水溶液）が、薬液タンク３７内に充填される。
【００６７】
白金イオン注入装置（貴金属イオン注入装置）４６が、薬液タンク４７、注入ポンプ４８及び注入配管４９を有する。薬液タンク４７は、注入ポンプ４８及び弁５０が設けられた注入配管４９によって循環配管３１に接続される。白金錯体（例えば、ヘキサヒドロキソ白金酸ナトリウム水和物（Ｎａ２［Ｐｔ（ＯＨ）６］・ｎＨ２Ｏ））を水に溶解して調整した白金イオンを含む水溶液（例えば、ヘキサヒドロキソ白金酸ナトリウム水和物水溶液）が、薬液タンク４７内に充填されている。白金イオンを含む水溶液は貴金属イオンを含む水溶液の一種である。
【００６８】
還元剤注入装置４１が、薬液タンク４２、注入ポンプ４３及び注入配管４４を有する。薬液タンク４２は、注入ポンプ４３及び弁４５が設けられた注入配管４４によって循環配管３１に接続される。還元剤であるヒドラジンの水溶液が、薬液タンク４２内に充填される。
【００６９】
注入配管３９，４９及び４４が、弁７７から開閉弁７８に向かってその順番で、弁７７と開閉弁７８の間で循環配管３１に接続される。
【００７０】
酸化剤供給装置５６が、薬液タンク５７、供給ポンプ５８及び供給配管５９を有する。薬液タンク５７は、供給ポンプ５８及び弁６０が設けられた供給配管５９によって弁７５よりも上流で配管７６に接続される。酸化剤である過酸化水素が薬液タンク５７内に充填される。酸化剤としては、オゾンを溶解した水溶液を用いてもよい。
【００７１】
ｐＨ計８１が、注入配管４４と循環配管３１の接続点と開閉弁７８の間で循環配管３１に取り付けられる。酸素濃度計１２５が、循環ポンプ３４と弁７７との間で循環配管３１に取り付けられる。
【００７２】
ＢＷＲプラント１は、１つの運転サイクルでの運転が終了した後に停止される。この運転停止後に、炉心４に装荷されている燃料集合体の一部が使用済燃料集合体として取り出され、燃焼度０ＧＷｄ／ｔの新しい燃料集合体が炉心４に装荷される。このような燃料交換が終了した後、ＢＷＲプラント１が、次の運転サイクルでの運転のために再起動される。燃料交換のためにＢＷＲプラント１が停止されている期間を利用して、ＢＷＲプラント１の保守点検が行われる。
【００７３】
上記のようにＢＷＲプラント１の運転が停止されている期間中において、ＢＷＲプラント１における炭素鋼部材の一つである、ＲＰＶ１２に連絡される炭素鋼製の配管系、例えば、浄化系配管１８を対象にした、本実施例のプラントの炭素鋼部材の腐食抑制方法が実施される。この炭素鋼部材の腐食抑制方法では、浄化系配管１８の、炉水と接触する内面への、ニッケル金属及びニッケルフェライト（不安定なニッケルフェライト）が混在するフェライト混在金属皮膜の形成処理、形成されたフェライト混在金属皮膜への貴金属、例えば、白金の付着処理及び貴金属が付着されたフェライト混在金属皮膜の安定なニッケルフェライト皮膜への変換処理が行われる。
【００７４】
本実施例のプラントの炭素鋼部材の腐食抑制方法を、図１に示す手順に基づいて以下に説明する。本実施例のプラントの炭素鋼部材の腐食抑制方法では、皮膜形成装置３０及び３０Ａが用いられる。
【００７５】
まず、皮膜形成対象の炭素鋼製の配管系に、皮膜形成装置を接続する（ステップＳ１）。ＢＷＲプラント１の運転が停止されているときに、例えば、浄化系ポンプ１９の上流で浄化系配管１８に設置された弁２３のボンネットを開放して再循環系配管６側を封鎖する。皮膜形成装置３０の循環配管３１の開閉弁７８側の一端部が弁２３のフランジに接続される。さらに、再生熱交換器２０と非再生熱交換器２１の間で浄化系配管１８に設置された弁２５のボンネットを開放して非再生熱交換器２１側を封鎖する。循環配管３１の開閉弁６２側の他端部が、弁２５のフランジに接続される。循環配管３１の両端が浄化系配管１８に接続され、浄化系配管１８及び循環配管３１を含む閉ループが形成される。同様に、皮膜形成装置３０Ａの循環配管３１の開閉弁７８側の一端部が弁３２Ａのフランジに接続されて、この循環配管３１の開閉弁６２側の他端部が弁２６のフランジに接続され、皮膜形成装置３０Ａが浄化系配管１８に接続される。これにより、浄化系配管１８、及び皮膜形成装置３０Ａの循環配管３１を含む他の閉ループが形成される。
【００７６】
なお、本実施例では、皮膜形成装置３０を原子炉浄化系の浄化系配管１８に接続しているが、浄化系配管１８以外に、炭素鋼部材であってＲＰＶ３に連絡される残留熱除去系、原子炉隔離時冷却系及び炉心スプレイ系、給水系のいずれかの炭素鋼製の配管に皮膜形成装置３０を接続し、この炭素鋼製の配管に本実施例のプラントの炭素鋼部材の腐食抑制方法を適用してもよい。
【００７７】
以下に説明するステップＳ２〜Ｓ１４の各工程は、皮膜形成装置３０により、浄化系配管１８の、弁２３と弁２５の間の部分に対して実施され、皮膜形成装置３０Ａにより、浄化系配管１８の、弁２６と弁３２Ａの間の部分に対して実施される。
【００７８】
皮膜形成対象の炭素鋼製の配管系に対する化学除染を実施する（ステップＳ２）。前の運転サイクルでの運転を経験したＢＷＲプラント１では、放射性核種を含む酸化皮膜が、ＲＰＶ３から流れ込む炉水と接触する浄化系配管１８の内面に形成されている。フェライト混在金属皮膜を浄化系配管１８の内面に形成する前に、浄化系配管１８の線量率を下げるためにも、その内面から放射性核種を含む酸化皮膜を除去することが好ましい。この酸化皮膜を除去するために、化学除染、特に、還元除染剤であるシュウ酸を含む還元除染液を用いた還元除染が、浄化系配管１８の内面に対して実施される。
【００７９】
ステップＳ２において、浄化系配管１８の内面に対して適用される化学除染は、特開２０００−１０５２９５号公報に記載された公知の還元除染である。この還元除染について説明する。まず、開閉弁６２，弁６３，６６，６９，７４及び７７、及び開閉弁７８をそれぞれ開き、他の弁を閉じた状態で、循環ポンプ３４及び３５を駆動する。これにより、浄化系配管１８内にサージタンク３２内で加熱器３３により９０℃に加熱された水が、循環配管３１及び浄化系配管１８によって形成される閉ループ内を循環する。この水の温度が９０℃になったとき、弁７９を開いて循環配管３１内を流れる一部の水を配管８０内に導く。ホッパ及びエゼクタ６１から配管８０内に供給された所定量のシュウ酸が、配管８０内を流れる水によりサージタンク３２内に導かる。このシュウ酸がサージタンク３２内で水に溶解し、シュウ酸水溶液（還元除染液）がサージタンク３２内で生成される。
【００８０】
このシュウ酸水溶液は、循環ポンプ３４の駆動によってサージタンク３２から循環配管３１に排出される。還元剤注入装置４１の薬液タンク４２内のヒドラジン水溶液が、弁４５を開いて注入ポンプ４３を駆動することにより、注入配管４４を通して循環配管３１内のシュウ酸水溶液に注入される。ｐＨ計８１で測定されたシュウ酸水溶液のｐＨ値に基づいて注入ポンプ４３（または弁４５の開度）を制御して循環配管３１内へのヒドラジン水溶液の注入量を調節して、浄化系配管１８に供給されるシュウ酸水溶液のｐＨを２．５に調節する。本実施例では、浄化系配管１８の内面に形成されたフェライト混在金属皮膜の上に貴金属、例えば、白金を付着させるときに用いられる還元剤であるヒドラジンが、還元除染の工程ではシュウ酸水溶液のｐＨを調整するｐＨ調整剤として用いられる。
【００８１】
ｐＨが２．５で９０℃のシュウ酸水溶液が循環配管３１から浄化系配管１８に供給され、その水溶液中のシュウ酸が、浄化系配管１８の内面に形成された、放射性核種を含む酸化皮膜を溶解する。シュウ酸水溶液は、酸化皮膜を溶解しながら浄化系配管１８内を流れ、循環配管３１に戻される。循環配管３１に戻されたシュウ酸水溶液は、開閉弁６２を通って循環ポンプ３５で昇圧され、弁６３、６６、６８及び７３を通過してサージタンク３２に達する。このように、シュウ酸水溶液は、循環配管３１及び浄化系配管１８を含む閉ループ内を循環しがら、浄化系配管１８の内面に形成された酸化皮膜を溶解する。
【００８２】
酸化皮膜の溶解に伴って、シュウ酸水溶液の放射性核種濃度及びＦｅ濃度が上昇する。これらの濃度上昇を抑えるために、弁７０を開いて弁６９の開度を調節することにより、循環配管３１に戻されたシュウ酸水溶液の一部を、配管７１によりカチオン交換樹脂塔５３に導く。シュウ酸水溶液に含まれた放射性核種及びＦｅ等の金属陽イオンは、カチオン交換樹脂塔５３内の陽イオン交換樹脂に吸着されて除去される。カチオン交換樹脂塔５３から排出されたシュウ酸水溶液及び弁６９を通過したシュウ酸水溶液は、循環配管３１から浄化系配管１８に再び供給され、浄化系配管１８の還元除染に用いられる。
【００８３】
シュウ酸を用いた、炭素鋼部材（例えば、浄化系配管１８）の表面に対する還元除染では、炭素鋼部材の表面に難溶解性のシュウ酸鉄（II）が形成され、このシュウ酸鉄（II）により、炭素鋼部材の表面に形成された放射性核種を含む酸化皮膜のシュウ酸による溶解が抑制される場合がある。この場合には、弁６９を全開にし、弁７０を閉じてシュウ酸水溶液のカチオン交換樹脂塔５３への供給を停止する。さらに、弁６０を開いて供給ポンプ５８を起動し、薬液タンク５７内の過酸化水素を、弁７５を閉じた状態で、供給配管５９及び配管７６を通して循環配管３１内を流れるシュウ酸水溶液に供給する。過酸化水素を含むシュウ酸水溶液が循環配管３１から浄化系配管１８内に導かれる。浄化系配管１８の内面に形成されたシュウ酸鉄（II）に含まれるＦｅ（II）が、その過酸化水素の作用によりＦｅ（III）に酸化され、そのシュウ酸鉄（II）がシュウ酸鉄（III）錯体としてシュウ酸水溶液中に溶解する。すなわち、シュウ酸鉄（II）、及びシュウ酸水溶液に含まれる過酸化水素及びシュウ酸が、式（４）に示す反応により、シュウ酸鉄（III）錯体、水及び水素イオンを生成する。
【００８４】
２Ｆｅ（ＣＯＯ）2＋Ｈ2Ｏ2＋２（ＣＯＯＨ）2  →
２Ｆｅ[(ＣＯＯ)2]2−＋２Ｈ2Ｏ＋２Ｈ+        …（４）
浄化系配管１８の内面に形成されたシュウ酸鉄（II）が溶解され、シュウ酸水溶液に注入した過酸化水素が式（４）の反応によって消失したことが確認された後、循環配管３１の弁６６を通過したシュウ酸水溶液の一部を、配管７１を通してカチオン交換樹脂塔５３に供給する。シュウ酸水溶液に含まれる放射性核種等の金属陽イオンが、カチオン交換樹脂塔５３内の陽イオン交換樹脂に吸着されて除去される。なお、シュウ酸水溶液内の過酸化水素の消失は、例えば循環配管３１からサンプリングしたシュウ酸水溶液に過酸化水素に反応する試験紙を浸漬し、試験紙に現れる色を見ることによって確認できる。
【００８５】
浄化系配管１８の還元除染箇所の線量率が設定線量率まで低下したとき、または、浄化系配管１８の還元除染時間が所定の時間に達したとき、シュウ酸水溶液に含まれるシュウ酸及びヒドラジンを分解する（還元除染剤分解工程）。なお、還元除染箇所における線量率の設定線量率への低下は、浄化系配管１８の還元除染箇所からの放射線を検出する放射線検出器の出力信号に基づいて求められた線量率により確認することができる。
【００８６】
シュウ酸及びヒドラジンの分解は、以下のように行われる。弁７５を開いて弁７４の開度を一部減少させ、弁６９と弁７０を通過した、ヒドラジンを含むシュウ酸水溶液は、配管７６により分解装置５５に供給される。このとき、薬液タンク５７内の過酸化水素が、供給配管５９及び配管７６を通して分解装置５５に供給される。シュウ酸水溶液に含まれるシュウ酸及びヒドラジンは、分解装置５５内で、活性炭触媒及び供給された過酸化水素の作用により分解される。分解装置５５内でのシュウ酸及びヒドラジンの分解反応は、式（５）及び式（６）で表される。
【００８７】
（ＣＯＯＨ）2＋Ｈ2Ｏ2  →  ２ＣＯ2＋２Ｈ2Ｏ         ……（５）
Ｎ2Ｈ4＋２Ｈ2Ｏ2  →  Ｎ2＋４Ｈ2Ｏ                  ……（６）
シュウ酸及びヒドラジンの分解装置５５内での分解は、シュウ酸水溶液を循環配管３１及び浄化系配管１８を含む閉ループ内を循環させながら行われる。供給した過酸化水素がシュウ酸及びヒドラジンの分解のために分解装置５５で完全に消費されて分解装置５５から流出しないように、薬液タンク５７から分解装置５５への過酸化水素の供給量を、供給ポンプ５８の回転速度を制御して調節する。
【００８８】
還元除染剤分解工程においても、分解装置５５から排出されたシュウ酸水溶液にシュウ酸が存在する可能性があり、浄化系配管１８の内面にシュウ酸鉄（II）が形成される可能性がある。そこで、シュウ酸水溶液に含まれるシュウ酸及びヒドラジンの分解がある程度進んだ段階で、分解装置５５から過酸化水素が流出するように、薬液タンク５７から分解装置５５への過酸化水素の供給量を増加させる。この際、カチオン交換樹脂塔５３への過酸化水素の流入を避けるために、事前に弁７０を閉止する。
【００８９】
還元除染剤分解工程で浄化系配管１８の内面に形成されたシュウ酸鉄（II）は、前述したように、シュウ酸水溶液内の過酸化水素の作用によりシュウ酸鉄（III）錯体になりシュウ酸水溶液中に溶解する。シュウ酸水溶液中のシュウ酸等の分解が進んでいるため、シュウ酸鉄（II）に含まれるＦｅ（II）をＦｅ（III）に変換するシュウ酸が不足し、循環配管３１の内面にＦｅ（ＯＨ）3が析出しやすくなる。このため、Ｆｅ（ＯＨ）3の析出を抑制するため、シュウ酸水溶液にギ酸を注入する。ギ酸の注入は、例えば、前述のホッパ及びエゼクタ６１からギ酸を配管８０内を流れるシュウ酸水溶液に供給してサージタンク３２に導くことにより行われる。供給されたギ酸は、シュウ酸水溶液に混合される。
【００９０】
なお、シュウ酸鉄（II）を溶解するための酸化剤のシュウ酸水溶液への注入、及び水酸化鉄の析出を抑制するためのギ酸のシュウ酸水溶液への注入は、還元除染剤分解工程が開始された後に行われる。
【００９１】
ギ酸を含むシュウ酸水溶液は、濃度の低下したシュウ酸及びヒドラジンに加え、分解装置５５から排出された過酸化水素を含んでいる。シュウ酸水溶液に含まれる過酸化水素は浄化系配管１８内面に析出したシュウ酸鉄（II）を溶解し、ギ酸はＦｅ（ＯＨ）3を溶解する。シュウ酸水溶液に含まれるシュウ酸及びヒドラジンの分解も、分解装置５５内で継続される。
【００９２】
次に、シュウ酸の分解工程を終了するため、弁６０の開度を絞って、過酸化水素の供給量を、分解装置５５から過酸化水素が流出しない程度に調節し、新たなギ酸の注入を停止するために弁７９を閉じる。シュウ酸水溶液の過酸化水素濃度が１ｐｐｍ以下になったとき、弁７０を開いて弁６９の開度を低減させ、カチオン交換樹脂塔５３にシュウ酸水溶液を供給する。シュウ酸水溶液内の金属陽イオンは、前述したように、カチオン交換樹脂塔５３内の陽イオン交換樹脂で除去され、シュウ酸水溶液の金属陽イオン濃度が低下する。分解装置５５内でシュウ酸、ヒドラジン及びギ酸の分解は継続される。シュウ酸、ヒドラジン及びギ酸のうちでは、ヒドラジンが先に分解され、次いでシュウ酸が分解され、ギ酸が最後に残る。この状態でシュウ酸の分解工程を終了する。
【００９３】
以上に述べた化学除染が終了したとき、浄化系配管１８は、浄化系配管１８の内面から放射性核種を含む酸化皮膜が除去されて図４に示す状態になっており、浄化系配管１８の内面が前述した残存するギ酸を含む水溶液に接触している。
【００９４】
皮膜形成液の温度調整を行う（ステップＳ３）。弁６９及び７４を開けて弁７０及び７５を閉じる。循環ポンプ３４及び３５が駆動しているので、残存するギ酸を含む水溶液が循環配管３１及び浄化系配管１８を含む閉ループ内を循環する。そのギ酸を含む水溶液が、加熱器３３によって９０℃まで加熱される。このギ酸水溶液（後述の皮膜形成水溶液）の温度は、６０℃以上９５℃以下の温度範囲内の温度にすることが望ましい。さらに、弁６４を開いて弁６３を閉じる。この結果、循環配管３１内を流れているギ酸水溶液がフィルタ５１に供給され、ギ酸水溶液に残留している微細な固形分がフィルタ５１によって除去される。微細な固形分を除去しない場合には、ギ酸ニッケル水溶液を循環配管３１に注入したとき、その固形物の表面にもフェライト混在金属皮膜が形成され、注入したニッケルイオンが無駄に消費される。フィルタ５１へのギ酸水溶液の供給は、このようなニッケルイオンの無駄な消費を防止するためである。
【００９５】
酸素を供給する（ステップＳ４）。残存するギ酸を含む９０℃の水溶液（または後述の皮膜形成水溶液９０）への酸素の供給について説明する。サージタンク３２内には、空間８６が、残存するギ酸を含む９０℃の水溶液の液面よりも上方に形成される。この空間８６は、循環配管３１内で後述の９０℃の皮膜形成水溶液９０が生成された後では、サージタンク３２内に存在する皮膜形成水溶液９０の液面よりも上方に形成される。ギ酸を含む９０℃の水溶液（または９０℃の皮膜形成水溶液９０）中の酸素は、サージタンク３２内でこの水溶液の液面と接触する、空間８６内の空気から供給される。
【００９６】
開閉弁８４を開いて空気供給管８２に接続されたブロアを駆動し、サージタンク３２内の空間８６に空気を供給する。この空気は、圧力調節弁１２１が開いている空気排出管８３を通して外部に排出される。空間８６内の空気は大気圧であり、この空気中の酸素がサージタンク３２内の、ギ酸を含む９０℃の水溶液（または９０℃の皮膜形成水溶液９０）中に移行すると、やがて、９０℃のその水溶液の溶存酸素濃度は、設定酸素濃度である９０℃の飽和酸素濃度の１．６４ｐｐｍになる。サージタンク３２から排出されて循環配管３１内を流れる、ギ酸を含む９０℃の水溶液（または９０℃の皮膜形成水溶液９０）の溶存酸素濃度は、酸素濃度計１２５によって測定される。
【００９７】
もし、酸素濃度計１２５で測定された、循環配管３１内を流れるその水溶液の溶存酸素濃度が０ｐｐｍよりも大きく１．６４ｐｐｍ以下の範囲内の設定酸素濃度（例えば、１．６４ｐｐｍ）よりも低い場合には、圧力調節弁１２１の開度を減少させて空間８６内の空気の圧力を増加させ、空間８６内の圧力が増加した空気からサージタンク３２内の水溶液に移行する酸素の量を増加させ、この水溶液の溶存酸素濃度を設定酸素濃度にする。酸素濃度計１２５で測定された溶存酸素濃度がその設定酸素濃度に維持されるように、圧力調節弁１２１の開度が調節される。また、循環配管３１内を流れるその水溶液の溶存酸素濃度が設定酸素濃度よりも高い場合には、前述のブロアを停止して開閉弁８４を全閉状態にし、圧力調節弁１２１を開き、さらに、流量調節弁１２４を開く。不活性ガスボンベ内の窒素ガスが、ガス供給管１２３を通して散気管１２２に供給される。この窒素ガスは、散気管１２２形成された、窒素ガスを排出する多数の排出孔を通してサージタンク３２内の水溶液に多数の気泡となって噴出される。気泡の噴出によって、その水溶液中の溶存酸素が除去される。除去された溶存酸素は、その水溶液から空間８６内に排出され、さらに、空気排出管８３を通してサージタンク３２の外部に排出される。酸素濃度計１２５で測定された溶存酸素濃度がその設定酸素濃度に維持されるように、流量調節弁１２４の開度を調節し、散気管１２２に供給する窒素ガスの流量を調節する。
【００９８】
ニッケルイオン水溶液を注入する（ステップＳ５）。弁６３を開いて弁６４を閉じ、フィルタ５１への通水を停止する。ニッケルイオン注入装置３６の弁４０を開いて注入ポンプ３８を駆動し、薬液タンク３７内のギ酸ニッケル水溶液を、注入配管３９を通して循環配管３１内を流れる、残存するギ酸、及び設定酸素濃度である１．６４ｐｐｍの酸素を含む９０℃の水溶液に注入する。酸素及び残存するギ酸を含む９０℃の水溶液にギ酸ニッケル水溶液を注入することにより循環配管３１内で生成された皮膜形成水溶液９０は、浄化系配管１８に供給される。この皮膜形成水溶液９０は、ニッケルイオン、ギ酸及び上記濃度の酸素を含んでいる。皮膜形成水溶液９０のニッケルイオン濃度は、例えば、２００ｐｐｍであり、この皮膜形成水溶液９０のｐＨは４.０〜６.０（４.０以上６．０以下）の範囲内のｐＨ（例えば、４．０）になっている。
【００９９】
浄化系配管１８に供給される皮膜形成水溶液９０のニッケルイオン濃度を上記の２００ｐｐｍにし、この皮膜形成水溶液９０のｐＨを４.０〜６.０（４.０以上６．０以下）の範囲内の値にするためには、薬液タンク３７に供給されるギ酸ニッケル水溶液を生成するためのギ酸ニッケルとギ酸の混合比率を変更し、さらに、薬液タンク３７から循環配管３１へのギ酸ニッケル水溶液の注入量を調節する。なお、ギ酸ニッケルとギ酸の混合比率の変更は薬液タンク３７にギ酸ニッケル水溶液を供給する前において実施し、所定のｐＨを有するギ酸ニッケル水溶液を生成してこのギ酸ニッケル水溶液を薬液タンク３７に予め充填する。ギ酸を充填した別のタンクを薬液タンク３７に接続してそのギ酸を薬液タンク３７に供給することにより、ギ酸ニッケル水溶液を薬液タンク３７から循環配管３１に注入している間においても、薬液タンク３７内のギ酸ニッケル水溶液のｐＨを調節することができる。
【０１００】
ニッケルイオン、ギ酸及び酸素を含み還元剤を含まない、ｐＨが４．０で９０℃の水溶液、すなわち、皮膜形成水溶液（皮膜形成液）９０は、循環ポンプ３４の駆動により、循環配管３１から浄化系配管１８に供給される。本実施例では、還元剤（例えば、ヒドラジン）が注入されないため、皮膜形成水溶液９０は還元剤を含んでいない。この皮膜形成水溶液９０が浄化系配管１８の内面に接触することにより、フェライト混在金属皮膜（第１皮膜）８８が浄化系配管１８の内面に形成される（図５参照）。フェライト混在金属皮膜８８は、ニッケル金属８９Ａ及びニッケルフェライト８９Ｂが混在している。フェライト混在金属皮膜８８内のニッケルフェライト８９Ｂの割合は、２０ｗｔ％である。このフェライト混在金属皮膜８８の形成は、以下のようにして行われる。浄化系配管１８の内面とｐＨ４．０の皮膜形成水溶液９０との接触によって、皮膜形成水溶液９０に含まれるニッケルイオンと浄化系配管１８内のＦｅ（II）イオンとの置換反応が加速されて浄化系配管１８の内面に取り込まれるニッケルイオンの量が多くなり、皮膜形成水溶液９０への鉄（II）イオンの溶出が増大する。ニッケルイオンと鉄（II）イオンとの置換反応は、浄化系配管１８の内面と接触する皮膜形成水溶液９０のｐＨが４．０のときに最も活発であり、浄化系配管１８の内面に取り込まれるニッケルイオンの量が最も多くなる。浄化系配管１８の内面に取り込まれたニッケルイオンは、鉄（II）イオンの溶出に伴って発生した電子により還元されてニッケル金属８９Ａになる。また、１．６４ｐｐｍの酸素を含むその水溶液のｐＨが４．０に調整されているため、ニッケルイオン、溶出した鉄（II）イオン、及び皮膜形成水溶液中の酸素により、粒子状の複数（多数）のニッケルフェライト８９Ｂが形成される。この結果、図５に示すように、ニッケル金属８９Ａ及びニッケルフェライト８９Ｂが混在するフェライト混在金属皮膜８８が浄化系配管１８の内面に形成される。
【０１０１】
浄化系配管１８から循環配管３１に排出された皮膜形成水溶液９０は、循環ポンプ３５及び３４で昇圧され、サージタンク３２内で酸素が供給されてギ酸ニッケル水溶液がニッケルイオン注入装置３６から注入され、再び、浄化系配管１８に供給される。このように、皮膜形成水溶液９０を、循環配管３１及び浄化系配管１８を含む閉ループ内を循環させることによって、やがて、フェライト混在金属皮膜８８が、皮膜形成水溶液９０と接触する、弁２３と弁２５の間の浄化系配管１８の内面及び弁２６と弁３２Ａの間の浄化系配管１８の内面のそれぞれの全面を均一に覆う。このとき、浄化系配管１８の内面に存在する、フェライト混在金属皮膜８８内のフェライト混在金属（ニッケル金属８９Ａ及び不安定なニッケルフェライト８９Ｂを含む）は、例えば１平方センチメートル当たり５０μｇから３００μｇ（５０μｇ／ｃｍ2〜３００μｇ／ｃｍ2）の範囲となる。なお、上記のそれぞれの区間で浄化系配管１８の内面全体を覆うフェライト混在金属皮膜の１平方センチメートル当たりの量は、その内面と接触する皮膜形成水溶液の温度によって異なる。皮膜形成水溶液の温度が６０℃の場合には、その量は５０μｇ／ｃｍ2であり、皮膜形成水溶液の温度が９０℃の場合には、その量は２５０μｇ／ｃｍ2である。本実施例では、皮膜形成水溶液の温度が９０℃であるので、浄化系配管１８の内面に形成されるフェライト混在金属皮膜の量は２５０μｇ／ｃｍ2である。
【０１０２】
フェライト混在金属皮膜の形成が完了したかを判定する（ステップＳ６）。浄化系配管１８の内面に付着している、フェライト混在金属皮膜８８となるフェライト混在金属の量が不十分な場合（その内面に存在する、フェライト混在金属が２５０μｇ／ｃｍ2未満の場合）には、ステップＳ４〜Ｓ６の各工程が繰り返される。浄化系配管１８の上記の各区間における内面に存在するフェライト混在金属が、例えば、２５０μｇ／ｃｍ2になったとき、浄化系配管１８のそれらの区間の内面の全面がフェライト混在金属皮膜８８で覆われるため、注入ポンプ３８を停止して弁４０を閉じて循環配管３１へのギ酸ニッケル水溶液の注入を停止すると共に開閉弁８４を閉じて空間８６への空気の供給を停止し、浄化系配管１８の内面へのフェライト混在金属皮膜８８の形成を終了する。ギ酸ニッケル水溶液を循環配管３１に注入してからの経過時間が設定時間になったとき、浄化系配管１８の内面に存在するフェライト混在金属が２５０／ｃｍ2になったと判定する。その設定時間は、炭素鋼試験片の表面のフェライト混在金属が２５０／ｃｍ2になるまでの時間を予め測定することによって求められる。
【０１０３】
ギ酸ニッケル水溶液の注入後の経過時間によるニッケル金属及びニッケルフェライトが混在する皮膜の、炭素鋼部材表面における形成量の変化を図１２に示す。例えば、炭素鋼試験片の表面に形成されたフェライト混在金属皮膜８８、すなわち、フェライト混在金属が２５０μｇ／ｃｍ2になるまでの設定時間は３０分である。
【０１０４】
ギ酸を分解する（ステップＳ７）。フェライト混在金属皮膜８８の形成が終了した後、弁６９の開度を絞り、弁７０を開いて、浄化系配管１８から戻された、ニッケルイオン及びギ酸を含む皮膜形成水溶液９０をカチオン交換樹脂塔５３に通水する。これにより、ニッケルイオンがカチオン交換樹脂に吸着されて皮膜形成水溶液９０中のニッケルイオン濃度が低下する。続いて、弁７５を開いて弁７４の開度の一部を閉じ、循環ポンプ３５で昇圧された、ニッケルイオン及びギ酸を含む皮膜形成水溶液９０の一部を、配管７６を通して分解装置５５に導く。さらに、薬液タンク５７内の過酸化水素を供給配管５９及び配管７６を通して分解装置５５に供給する。皮膜形成水溶液９０に含まれる、ニッケルイオンの対イオンであるギ酸は、分解装置５５内で、活性炭触媒に含まれるルテニウム及び過酸化水素の作用により、二酸化炭素及び水に分解される。
【０１０５】
ギ酸が分解された皮膜形成水溶液を浄化する（ステップＳ８）。ギ酸が分解された後、弁７４を開いて弁７５を閉じてギ酸濃度を低減させた皮膜形成水溶液９０の分解装置５５への供給を停止し、弁６７を開いて弁６６を閉じ、弁７２を開いて弁６９の開度の一部を閉じる。このとき、弁７０は閉じている。循環ポンプ３５及び３４は駆動している。浄化系配管１８から循環配管３１に戻された、ギ酸濃度を低減させた皮膜形成水溶液９０は、冷却器５２で６０℃になるまで冷却される。さらに、ギ酸濃度を低減させた６０℃の皮膜形成水溶液９０が混床樹脂塔５４に導かれ、この皮膜形成水溶液９０に残留しているニッケルイオン、他の陽イオン及び陰イオンが、混床樹脂塔５４内の陽イオン交換樹脂及び陰イオン交換樹脂に吸着されて除去される（第１浄化工程）。ギ酸濃度を低減させた６０℃の皮膜形成水溶液を、上記の各イオンが実質的になくなるまで、循環配管３１及び浄化系配管１８を循環させる。各イオンが実質的になくなった皮膜形成水溶液は、実質的に６０℃の水であるが、残留した微量の鉄イオン（Ｆｅ3+）を含んでいる。
【０１０６】
錯イオン形成剤水溶液を注入する（ステップＳ９）。第１浄化工程が終了した後、弁６９を開いて弁７２を閉じ、弁７９を開いてエゼクタ６１に通水し、ホッパから錯イオン形成剤水溶液であるアンモニア水溶液を吸引する。このアンモニア水溶液が、配管８０内を流れる、微量のＦｅ3+を含む６０℃の水に供給される。微量のＦｅ3+、及びアンモニアを含む６０℃の水溶液は、配管８０からサージタンク３２に導かれ、さらに、循環ポンプ３４によって昇圧されて循環配管３１内を流れる。
【０１０７】
白金イオン水溶液を注入する（ステップＳ１０）。アンモニア注入が終了した後、弁５０を開いて注入ポンプ４８を駆動する。循環配管３１内を流れる、アンモニアを含む６０℃の水溶液は、加熱器３３による加熱により６０℃に保たれる。循環配管３１内を流れる、アンモニアを含む６０℃の水溶液に、注入配管４９を通して薬液タンク４７内の白金イオンを含む水溶液（例えば、ヘキサヒドロキソ白金酸ナトリウム水和物（Ｎａ２［Ｐｔ（ＯＨ）６］・ｎＨ２Ｏ）の水溶液）が注入される。注入されるこの水溶液の白金イオンの濃度は、例えば、１ｐｐｍである。ヘキサヒドロキソ白金酸ナトリウム水和物の水溶液内では、白金がイオン状態になっている。白金イオン及びアンモニアを含む、６０℃の水溶液が、循環配管３１内を、循環配管３１と注入配管４４の接続点に向かって流れる。
【０１０８】
注入開始直後において、薬液タンク４７から循環配管３１と注入配管４９の接続点を通して循環配管３１に注入される、Ｎａ２［Ｐｔ（ＯＨ）６］・ｎＨ２Ｏの水溶液のその接続点での白金濃度が、設定濃度、例えば、１ｐｐｍとなるように、予め、Ｎａ２［Ｐｔ（ＯＨ）６］・ｎＨ２Ｏの水溶液の循環配管３１への注入速度を計算し、さらに、循環配管３１内を流れる、アンモニアを含む６０℃の水溶液内の白金イオンをその設定濃度にして、浄化系配管１８の内面に形成されたニッケル金属皮膜表面に所定量の白金を付着させるのに必要な、薬液タンク４７に充填するＮａ２［Ｐｔ（ＯＨ）６］・ｎＨ２Ｏの水溶液の量を計算し、計算されたＮａ２［Ｐｔ（ＯＨ）６］・ｎＨ２Ｏの水溶液の量を薬液タンク４７に充填する。計算されたＮａ２［Ｐｔ（ＯＨ）６］・ｎＨ２Ｏの水溶液の循環配管３１への注入速度に合わせて注入ポンプ４８の回転速度を制御し、薬液タンク４７内のＮａ２［Ｐｔ（ＯＨ）６］・ｎＨ２Ｏの水溶液を循環配管３１内に注入する。
【０１０９】
還元剤を注入する（ステップＳ１１）。還元剤注入装置４１の弁４５を開いて注入ポンプ４３を駆動し、薬液タンク４２内の還元剤であるヒドラジンの水溶液を、注入配管４４を通して循環配管３１内を流れる、白金イオン及びアンモニアを含む６０℃の水溶液に注入する。注入されるヒドラジン水溶液のヒドラジン濃度は、例えば、１００ｐｐｍである。
【０１１０】
ヒドラジン水溶液は、アンモニア及びＮａ２［Ｐｔ（ＯＨ）６］・ｎＨ２Ｏを含む６０℃の水溶液がヒドラジン水溶液の注入点である注入配管４４と循環配管３１の接続点に到達した以降に循環配管３１に注入される。この場合には、白金イオン、ヒドラジン及びアンモニアを含む６０℃の水溶液が、循環配管３１から浄化系配管１８に供給される。しかし、より好ましくは、薬液タンク４７内に充填された所定量のＮａ２［Ｐｔ（ＯＨ）６］・ｎＨ２Ｏの水溶液を全て循環配管３１内に注入し終わった直後にヒドラジン水溶液を循環配管３１に注入することが望ましい。この場合には、アンモニア及び白金イオンを含む６０℃の水溶液が循環配管３１から浄化系配管１８に供給され、白金イオン水溶液の循環配管３１への注入が終了した後では、白金イオン、ヒドラジン及びアンモニアを含む６０℃の水溶液９５（図６参照）が循環配管３１から浄化系配管１８に供給される。
【０１１１】
前者のヒドラジン水溶液の注入の場合には、ヒドラジンにより白金イオンを白金にする還元反応が、最初に、循環配管３１内を流れる、ヒドラジン及び白金イオンを含む水溶液内で生じるのに対して、後者のヒドラジン水溶液の注入の場合には、既に、白金イオンが浄化系配管１８の内面に形成されたフェライト混在金属皮膜８８の表面に吸着されており、この吸着された白金イオンがヒドラジンにより還元されるので、浄化系配管１８の内面に形成されたフェライト混在金属皮膜８８表面への白金９４の付着量がさらに増加する（図６参照）。
【０１１２】
ヒドラジン水溶液の注入開始直後において、薬液タンク４２から循環配管３１と注入配管４４の接続点を通して注入されるヒドラジン水溶液のその接続点でのヒドラジン濃度が、設定濃度、例えば、１００ｐｐｍとなるように、予め、ヒドラジン水溶液の循環配管３１への注入速度を計算し、さらに、循環配管３１内を流れる６０℃の白金イオンを含む水溶液内のヒドラジンをその設定濃度にして、浄化系配管１８の内面に形成されたフェライト混在金属皮膜８８表面に吸着された白金イオンを白金９４に還元するために必要な、薬液タンク４２に充填するヒドラジン水溶液の量を計算し、計算されたヒドラジン水溶液の量を薬液タンク４２に充填する。計算されたヒドラジン水溶液の循環配管３１への注入速度に合わせて注入ポンプ４３の回転速度を制御し、薬液タンク４２内のヒドラジン水溶液を循環配管３１内に注入する。
【０１１３】
なお、薬液タンク４７内のＮａ２［Ｐｔ（ＯＨ）６］・ｎＨ２Ｏの水溶液（白金イオンを含む水溶液）が、全量、循環配管３１に注入されたとき、注入ポンプ４８の駆動を停止して弁５０を閉じる。これにより、白金イオンを含む水溶液の循環配管３１への注入が停止される。また、薬液タンク４２内のヒドラジン水溶液（還元剤水溶液）が、全量、循環配管３１に注入されたとき、注入ポンプ４３の駆動を停止して弁４５を閉じる。これにより、ヒドラジン水溶液の循環配管３１への注入が停止される。
【０１１４】
フェライト混在金属皮膜８８表面に吸着した白金イオンが注入されたヒドラジンによって還元されて白金９４となるため、浄化系配管１８の内面に形成されたフェライト混在金属皮膜８８表面に白金９４が付着する（図６参照）。
【０１１５】
本実施例では、フェライト混在金属皮膜８８と接触する水溶液９５に含まれたアンモニアがこの水溶液９５に含まれる微量の鉄イオン（Ｆｅ3+）と反応し、鉄−アンモニア錯イオンを生成する。このため、水溶液９５中の鉄イオン濃度が減少し、水溶液９５に含まれる鉄イオンが水酸化鉄及びマグネタイトとして析出しなくなる。水溶液９５に含まれる白金イオンが、白金として水酸化鉄及びマグネタイトに付着することがなくなり、フェライト混在金属皮膜８８上に付着する白金の量が増加する。
【０１１６】
白金の付着が完了したかを判定する（ステップＳ１２）。白金イオン水溶液及び還元剤水溶液の注入からの経過時間が所定時間になったとき、浄化系配管１８の内面に形成されたフェライト混在金属皮膜８８表面への所定量の白金の付着が完了したと判定する。その経過時間が所定時間に到達しないときには、ステップＳ１０〜Ｓ１２の各工程が繰り返され、アンモニア、白金イオン及びヒドラジン（還元剤）を含む６０℃の水溶液が、浄化系配管１８から循環配管３１に戻されて循環配管３１及び浄化系配管１８を含む閉ループ内を循環する。
【０１１７】
浄化系配管１８及び循環配管３１内に残留する水溶液を浄化する（ステップＳ１３）。浄化系配管１８の内面に形成されたフェライト混在金属皮膜８８表面への白金９４の付着が完了したと判定された後、弁７２を開いて弁６９の開度の一部を閉じ、循環ポンプ３５で昇圧された、白金イオン及びヒドラジン、アンモニアを含む６０℃の水溶液を、混床樹脂塔５４に供給する。その水溶液に含まれる白金イオン、他の金属陽イオン（例えば、ナトリウムイオン）、ヒドラジン、アンモニア及びＯＨ基が、混床樹脂塔５４内のイオン交換樹脂に吸着し、その水溶液から除去される（第２浄化工程）。
【０１１８】
廃液を処理する（ステップＳ１４）。第２浄化工程が終了した後、ポンプ（図示せず）を有する高圧ホース（図示せず）により循環配管３１と廃液処理装置（図示せず）を接続する。第２浄化工程の終了後に、浄化系配管１８及び循環配管３１内に残存する、放射性廃液である水溶液は、そのポンプを駆動して循環配管３１から高圧ホースを通して廃液処理装置（図示せず）に排出され、廃液処理装置で処理される。浄化系配管１８及び循環配管３１内の水溶液が排出された後、洗浄水を浄化系配管１８及び循環配管３１内に供給し、循環ポンプ３４，３５を駆動してこれらの配管内を洗浄する。洗浄終了後、浄化系配管１８及び循環配管３１内の洗浄水を、上記の廃液処理装置に排出する。
【０１１９】
以上により、浄化系配管１８の、非再生熱交換器２１よりも上流の弁２３と弁２５の間の部分、及び再生熱交換器２０よりも下流の弁２６と弁３２Ａの間の部分のそれぞれの内面へのフェライト混在金属皮膜８８の形成、及びフェライト混在金属皮膜８８上への白金９４の付着の各処理が終了する。なお、浄化系配管１８の、弁２５よりも下流であって弁２６よりも上流の部分には、内面に、白金９４が付着したフェライト混在金属皮膜８８が形成されていない。
【０１２０】
皮膜形成装置を配管系から除去する（ステップＳ１５）。ステップＳ１〜Ｓ１４の各工程が実施された後、皮膜形成装置３０及び３０Ａのそれぞれが浄化系配管１８から取り外され、浄化系配管１８が復旧される。
【０１２１】
原子力プラントを起動させる（ステップＳ１６）。燃料交換及びＢＷＲプラント１の保守点検が終了した後、次の運転サイクルでの運転を開始するために、白金９４を付着しているフェライト混在金属皮膜８８が内面に形成された浄化系配管１８を有するＢＷＲプラント１が起動される。
【０１２２】
１３０℃以上の炉水を、白金が付着されたフェライト混在金属皮膜に接触させる（ステップＳ１７）。ＢＷＲプラント１が起動されたとき、ＲＰＶ３内のダウンカマに存在する炉水は、前述したように、再循環系配管６及びジェットポンプ５を通って炉心４に供給される。炉心から吐出された炉水は、ダウンカマに戻される。ダウンカマ内の炉水は、再循環系配管６を経由して浄化系配管１８内に流入し、やがて、給水配管１１に流入してＲＰＶ３内に戻される。
【０１２３】
炉心４から制御棒（図示せず）が引き抜かれて炉心４が未臨界状態から臨界状態になり、炉心４内の炉水が燃料棒内の核燃料物質の核分裂で生じる熱で加熱される。炉心４では蒸気が発生していない。さらに、制御棒が炉心４から引き抜かれ、原子炉２の昇温昇圧過程において、ＲＰＶ３内の圧力が定格圧力まで上昇され、その核分裂で生じる熱によって炉水が加熱されてＲＰＶ３内の炉水の温度が定格温度（２８０℃）になる。ＲＰＶ３内の圧力が定格圧力になり、炉水温度が定格温度に上昇した後、炉心４からのさらなる制御棒の引き抜き、及び炉心４に供給される炉水の流量増加により、原子炉出力が定格出力（１００％出力）まで上昇される。定格出力を維持した、ＢＷＲプラント１の定格運転が、その運転サイクルの終了まで継続される。原子炉出力が、例えば、１０％出力まで上昇したとき、炉心４で発生した蒸気が主蒸気配管８を通してタービン９に供給され、発電が開始される。
【０１２４】
炉水９６には、酸素及び過酸化水素が含まれている。酸素及び過酸化水素は、ＲＰＶ３内で炉水９６の放射線分解により生成される。ＲＰＶ３内の、酸素を含む炉水９６が、浄化系ポンプ１９が駆動されている状態で、再循環系配管６から浄化系配管１８内に導かれ、浄化系配管１８の内面に形成されている、白金９４が付着したフェライト混在金属皮膜８８に接触する（図７参照）。前述の核分裂で生じる熱による炉水の加熱により、このフェライト混在金属皮膜８８に接触する炉水９６の温度は、上昇し、やがて、１３０℃以上になり、最終的には定格出力時の２８０℃まで上昇する。
【０１２５】
この炉水９６の温度は、再生熱交換器２０及び非再生熱交換器２１の前後で大きく異なる。ＲＰＶ３内の炉水９６の温度が２８０℃であるとき、浄化系配管１８の、再生熱交換器２０よりも上流の部分には、約２８０℃の炉水９６が流れる。再生熱交換器２０での熱交換の結果、再生熱交換器２０から弁２５側に流出する炉水９６の温度は２００℃から１５０℃程度の範囲に低下する。さらに、非再生熱交換器２１において、炉水９６は、５０℃から室温程度までの範囲の温度に低下し、この温度範囲内で、イオン交換樹脂を含む炉水浄化装置２２に供給される。炉水浄化装置２２から流出した炉水９６は、給水として用いられるため、再生熱交換器２０で１５０℃から２００℃程度の範囲に加熱された後、給水配管１１を流れる給水に合流する。
【０１２６】
ＢＷＲプラント１が起動されてＲＰＶ３内の圧力が定格圧力（このときの炉水の温度は２８０℃）まで上昇する期間において、浄化系配管１８の、弁２３と再生熱交換器２０の間の部分を流れる炉水９６、浄化系配管１８の、再生熱交換器２０と弁２５の間の部分を流れる炉水９６、及び浄化系配管１８の、弁２６と弁３２Ａの間の部分を流れる炉水９６は、時間のずれはあるが、１３０℃以上の温度になる。原子炉２の昇温昇圧過程において、ＲＰＶ３内の圧力が上昇するに伴って、ＲＰＶ３内の炉水の温度は１３０℃を超えてより高い温度まで上昇する。
【０１２７】
このため、弁２３と弁２５の間の浄化系配管１８の内面及び弁２６と弁３２Ａの間の浄化系配管１８の内面のそれぞれに形成された、白金９４が付着したフェライト混在金属皮膜８８の表面が、前述の１３０℃以上３３０℃以下の温度範囲に含まれる１３０℃以上２８０℃以下の温度範囲内の温度で酸素を含む炉水９６と接触することによって、浄化系配管１８及びそのフェライト混在金属皮膜８８が炉水９６と同じ温度に加熱される。炉水９６に含まれる酸素が、弁２３と弁２５の間及び弁２６と弁３２Ａの間のそれぞれにおいて浄化系配管１８の内面に形成されたフェライト混在金属皮膜８８内に移行し、炭素鋼部材である浄化系配管１８に含まれるＦｅがＦｅ2+となってフェライト混在金属皮膜８８内に移行する（図８参照）。１３０℃以上２８０℃以下の温度範囲内の高温環境では、炉水９６に含まれる酸素及び浄化系配管１８からのＦｅ2+が、フェライト混在金属皮膜内に移行し易くなる。なお、炉水の酸素濃度が低い場合には、炉水の水分子が鉄の腐食によって分解されて酸素が生じ、この酸素が前述の炉水９６に含まれる酸素と同じ働きをする。フェライト混在金属皮膜８８に付着した白金９４の作用による、浄化系配管１８及びフェライト混在金属皮膜８８のそれぞれの腐食電位の低下、及び１３０℃以上２８０℃以下の温度範囲内の高温環境の形成により、フェライト混在金属皮膜８８内のニッケル金属８９Ａがフェライト混在金属皮膜８８内に移行した酸素及びＦｅ2+と反応し、Ｎｉ1-xＦｅ2+xＯ4においてｘが０である安定なニッケルフェライト（ＮｉＦｅ2Ｏ4）が生成される。フェライト混在金属皮膜８８内の不安定なニッケルフェライト（Ｎｉ0.7Ｆｅ2.3Ｏ4）８９Ｂは、フェライト混在金属皮膜８８内のニッケル金属８９Ａからのニッケルと不安定なニッケルフェライトに含まれる鉄との置換により、安定なニッケルフェライト（ＮｉＦｅ2Ｏ4）に変換される。この際、フェライト構造へのニッケルと鉄の取り込まれ易さは白金（貴金属）の影響を受け、白金が存在する場合は鉄よりもニッケルが取り込まれ易くなるため、Ｎｉ1-xＦｅ2+xＯ4においてｘが０である安定なニッケルフェライトが生成される。そして、浄化系配管１８の内面に形成されたフェライト混在金属皮膜８８は安定なニッケルフェライト（ＮｉＦｅ2Ｏ4）皮膜（第２皮膜）９７に変換され、弁２３と弁２５の間及び弁２６と弁３２Ａの間のそれぞれにおける浄化系配管１８の内面が、表面に白金９４が付着された安定なニッケルフェライト皮膜９７で覆われる（図９参照）。浄化系配管１８の内面を覆ったフェライト混在金属皮膜８８に含まれるニッケル金属８９Ａから、１３０℃以上３３０℃以下の温度範囲内の高温の環境下において上記のように生成された、Ｎｉ1-xＦｅ2+xＯ4においてｘが０であるニッケルフェライト（ＮｉＦｅ2Ｏ4）は、結晶が大きく成長しており、貴金属が付着してもＮｉ0.7Ｆｅ2.3Ｏ4皮膜のように水中に溶出しなく安定であり、母材である炭素鋼、すなわち、浄化系配管１８の腐食を抑制する。
【０１２８】
本実施例によれば、フェライト混在金属皮膜８８に付着した白金９４により浄化系配管１８及びフェライト混在金属皮膜８８の腐食電位が低下した状態で、かつ１３０℃以上３３０℃以下の高温環境下で、前述したように、フェライト混在金属皮膜８８から生成された、Ｎｉ1-xＦｅ2+xＯ4においてｘが０であるニッケルフェライトの皮膜９７は、ＢＷＲプラント１の運転中においても、付着した白金９４の作用により炉水中に溶出しない安定なニッケルフェライト皮膜である。このように生成された、付着した白金９４の作用によっても炉水中に溶出しない安定なニッケルフェライト皮膜９７は、６０℃〜９５℃の低い温度範囲で生成されたＮｉ0.7Ｆｅ2.3Ｏ4皮膜よりも長期に亘って浄化系配管１８の腐食を抑制することができる。具体的には、浄化系配管１８の内面に形成されたその安定なニッケルフェライト皮膜９７は、付着した白金９４の作用によって溶出することがなく、複数の運転サイクル、例えば、５つの運転サイクル（例えば、５年間）に亘って浄化系配管１８の内面を覆うことができる。このように、安定なニッケルフェライト皮膜９７が長期に亘って浄化系配管１８の内面を覆うことができるため、浄化系配管１８は長期に亘って腐食が抑制される。
【０１２９】
炭素鋼部材は、１５０℃〜２００℃の範囲内の温度の水に接触するときに腐食が特に大きくなる傾向にある。ＢＷＲプラント１の定格運転時においては、浄化系配管１８は、炉水浄化装置２２の上流側で再生熱交換器２０と非再生熱交換器２１の間の部分、及び炉水浄化装置２２の下流側で再生熱交換器２０と、浄化系配管１８と給水配管１１の接続点との間の部分で、１５０℃〜２００℃の範囲内の温度の炉水９６に接触する。それ故に、浄化系配管１８は、これらの部分で、腐食が増大する。本実施例では、弁２３と弁２５の間及び弁２６と弁３２Ａの間のそれぞれにおいて浄化系配管１８の内面に安定なニッケルフェライト皮膜９７を形成しているため、腐食が増大するそれらの部分での腐食が、形成された安定なニッケルフェライト皮膜９７によって長期に亘って抑制される。弁２３と再生熱交換器２０の間の浄化系配管１８も、内面に安定なニッケルフェライト皮膜９７が形成されているので腐食が抑制される。
【０１３０】
浄化系配管１８の、腐食が増大する部分での腐食抑制のためには、弁２５はできるだけ非再生熱交換器２１の近くで、弁２６はできるだけ再生熱交換器２０の近くで、さらに、弁３２Ａはできるだけ浄化系配管１８と給水配管１１の接続点の近くで浄化系配管１８に設置すると良い。
【０１３１】
浄化系配管１８の内面に形成された、ニッケル金属８９Ａ内に不安定なニッケルフェライト８９Ｂを混在させたフェライト混在金属皮膜８８への、酸素を含む１３０℃以上の水の接触により、そのニッケル金属８９Ａだけでなくそのニッケルフェライト８９Ｂも安定なニッケルフェライトに変換される。この結果、フェライト混在金属皮膜８８から変換されたニッケルフェライト皮膜９７の厚みが、さらに増加する。
【０１３２】
さらに、浄化系配管１８の内面に形成されたその安定なニッケルフェライト皮膜９７は、複数の運転サイクルに亘って浄化系配管１８への放射性核種の付着を抑制することができる。このため、浄化系配管１８に対して実施される化学除染の回数を減少させることができる。特に、炉水浄化装置２２よりも上流側の、弁２３と非再生熱交換器２１との間で、浄化系配管１８の内面に安定なニッケルフェライト皮膜９７を形成しているため、浄化系配管１８のその部分の内面への放射性核種の付着を抑制することができる。
【０１３３】
本実施例によれば、ニッケルイオンを含む皮膜形成水溶液の浄化系配管１８の内面への接触、及びＦｅ2+の溶出に伴って発生する電子の作用によって、浄化系配管１８の、炉水と接触する内面に、この内面を覆うフェライト混在金属皮膜８８を形成することができる。このフェライト混在金属皮膜８８によって、浄化系配管１８から貴金属付着処理中の皮膜形成水溶液へのＦｅ2+の溶出を防止することができ、浄化系配管１８の内面への貴金属（例えば、白金）の付着がＦｅ2+の溶出によって阻害されることがなくなり、その内面への貴金属の付着（具体的には、浄化系配管１８の内面に形成されたフェライト混在金属皮膜８８表面への貴金属の付着）に要する時間を短縮することができる。また、その内面への貴金属の付着を効率良く行うことができ、浄化系配管１８の内面への貴金属の付着量が増加する。
【０１３４】
本実施例では、浄化系配管１８の内面に形成されたフェライト混在金属皮膜８８には、２５０μｇ／ｃｍ2のフェライト混在金属が存在する。このように、２５０μｇ／ｃｍ2のフェライト混在金属が存在すると、フェライト混在金属皮膜８８が、浄化系配管１８の、皮膜形成水溶液に接触する内面の全面を覆った状態となり、次の運転サイクルにおけるＢＷＲプラントの起動後において、浄化系配管１８内を流れる炉水が浄化系配管１８の母材と接触することが、そのフェライト混在金属皮膜８８によって、遮られる。このため、炉水による浄化系配管１８の腐食が抑制され、さらに、炉水に含まれる放射性核種の浄化系配管１８の母材への取り込みが生じない。
【０１３５】
浄化系配管１８の内面に形成されたフェライト混在金属皮膜８８は、浄化系配管１８への白金の付着に要する時間を短縮させるだけでなく、付着した白金９４の作用と相俟って、浄化系配管１８の内面への、付着した白金によっても炉水に溶出しない安定なニッケルフェライト皮膜９７の形成に貢献する。
【０１３６】
浄化系配管１８内面へのフェライト混在金属皮膜８８の形成は、皮膜形成水溶液に含まれたニッケルイオンが浄化系配管１８に含まれる鉄イオンと置換されて浄化系配管１８の内面に取り込まれ、浄化系配管１８からの鉄（II）イオンの溶出に伴って発生した電子によりその内面に取り込まれたニッケルイオンが還元されてニッケル金属８９Ａになる。このように、置換反応によって浄化系配管１８に取り込まれたニッケルイオンから電子の作用により生成されたニッケル金属８９Ａは、浄化系配管１８の母材との密着性が強い。このため、形成されたフェライト混在金属皮膜８８は、浄化系配管１８からはがれることはない。
【０１３７】
本実施例では、浄化系配管１８の内面を還元除染した後、浄化系配管１８の内面にフェライト混在金属皮膜８８を形成するため、フェライト混在金属皮膜と浄化系配管１８の内面の密着性を向上させ、さらに、酸化皮膜の上にフェライト混在金属皮膜を形成した場合に比べてニッケル比率の高い安定なニッケルフェライトの形成に貢献する。
【０１３８】
シュウ酸水溶液を用いた、浄化系配管１８内面の還元除染時、及びシュウ酸の分解時において、炭素鋼部材である浄化系配管１８の内面に形成されたシュウ酸鉄（II）を、シュウ酸水溶液に注入した酸化剤（例えば、過酸化水素）の作用によって除去する。このシュウ酸鉄（II）の除去により、浄化系配管１８とフェライト混在金属皮膜８８の密着性が向上し、フェライト混在金属皮膜８８が浄化系配管１８の内面からはがれることを防止できる。
【実施例２】
【０１３９】
本発明の他の実施例である実施例２のプラントの炭素鋼部材の腐食抑制方法を、図１３を用いて説明する。本実施例のプラントの炭素鋼部材の腐食抑制方法は、ＢＷＲプラントの、炭素鋼製の給水配管に適用される。
【０１４０】
本実施例では、実施例１のプラントの炭素鋼部材の腐食抑制方法におけるステップＳ１〜Ｓ１７の各工程が実施される。なお、ステップＳ１〜Ｓ１５の各工程はＢＷＲプラント１の運転停止中に実施される。本実施例のステップＳ１では、皮膜形成装置３０の循環配管３１の開閉弁７８側の一端部が低圧給水加熱器１４の出口で給水配管１１に設けられた第１弁（図示せず）に接続され、循環配管３１の開閉弁６２側の他端部が高圧給水加熱器１６の入口で給水配管１１に設けられた第２弁（図示せず）に接続される。なお、第１弁は低圧給水加熱器１４の出口にできるだけ近い位置で、第２弁は高圧給水加熱器１６の入口にできるだけ近い位置で、給水配管１１に設けられる。循環配管３１の両端部の第１弁及び第２弁への接続は、実施例１における循環配管３１の弁２３及び弁２５のそれぞれへの接続と同様に行われる。施工対象である給水配管１１の内面には、放射性核種は付着していないが、高温水が流れるために酸化皮膜が形成されているので、ステップＳ２において、低圧給水加熱器１４と高圧給水加熱器１６の間の給水配管１１の内面に対して酸化皮膜を除去する目的で化学除染を実施する。
【０１４１】
その後、前述のステップＳ３〜Ｓ１７の各工程が順番に実施される。ステップＳ４及びＳ５の各工程が実施され、ニッケルイオン、ギ酸及び酸素を含み９０℃でｐＨが４．０の皮膜形成水溶液９０が皮膜形成装置３０から低圧給水加熱器１４と高圧給水加熱器１６の間の給水配管１１に供給される。その水溶液が、この給水配管１１及び循環配管３１を含む閉ループ内を循環する。この結果、フェライト混在金属皮膜８８が、低圧給水加熱器１４と高圧給水加熱器１６の間の給水配管１１の内面に形成される。
【０１４２】
ステップＳ６の判定が「Ｙｅｓ」になった後、ステップＳ７及びＳ８が実施される。さらに、ステップＳ９〜Ｓ１１の各工程が実施され、白金イオン、アンモニア及びヒドラジンを含む６０℃の水溶液９５が低圧給水加熱器１４と高圧給水加熱器１６の間の給水配管１１に供給される。この給水配管１１の内面に形成されたフェライト混在金属皮膜８８の表面に白金９４が付着される。ステップＳ１２の判定が「Ｙｅｓ」になった後、ステップＳ１３〜Ｓ１５の各工程が実施される。ステップＳ１５において、循環配管３１が給水配管１１から取り外され、給水配管１１が元通りに復旧される。
【０１４３】
その後、ステップＳ１６でＢＷＲプラント１が起動され、そして、ステップＳ１７が実施される。ステップＳ１７では、原子炉２の昇温昇圧過程が終了した後の原子炉出力上昇過程において、ＲＰＶ３からタービン９に供給された蒸気が復水器１０で凝縮され、この凝縮によって生成された水が給水として給水配管１１を通してＲＰＶ３に供給される。給水配管１１を流れる給水は、低圧給水加熱器１４で加熱される。やがて、低圧給水加熱器１４から１３０℃以上３３０℃以下の温度範囲内の温度（１５０℃）の給水が排出される。この温度の給水が、低圧給水加熱器１４と高圧給水加熱器１６の間の給水配管１１の内面に形成された、白金９４が付着したフェライト混在金属皮膜８８に接触する。この結果、実施例１で述べたように、フェライト混在金属皮膜８８が安定なニッケルフェライト（ＮｉＦｅ2Ｏ4）皮膜９７に変換される。なお、ＢＷＲプラント１の定格運転では、低圧給水加熱器１４から１５０℃の給水が排出される。
【０１４４】
本実施例は、放射性核種の付着抑制以外の、給水配管１１を対象にした、実施例１で生じる各効果を得ることができる。
【実施例３】
【０１４５】
本発明の他の実施例である実施例３のプラントの炭素鋼部材の腐食抑制方法を、図１４を用いて説明する。本実施例のプラントの炭素鋼部材の腐食抑制方法は、ＢＷＲプラントの、炭素鋼製のドレン水回収配管８７に適用される。
【０１４６】
本実施例でも、実施例１のプラントの炭素鋼部材の腐食抑制方法におけるステップＳ１〜Ｓ１７の各工程が実施される。なお、ステップＳ１〜Ｓ１５の各工程はＢＷＲプラント１の運転停止中に実施される。本実施例のステップＳ１では、皮膜形成装置３０の循環配管３１の開閉弁７８側の一端部が高圧給水加熱器１６のドレン出口でドレン水回収配管８７に設けられた第１弁（図示せず）に接続され、循環配管３１の開閉弁６２側の他端部が低圧給水加熱器１４の入口でドレン水回収配管８７に設けられた第２弁（図示せず）に接続される。ステップＳ２では、高圧給水加熱器１６と低圧給水加熱器１４の間のドレン水回収配管８７の内面に対して酸化皮膜を除去する目的で化学除染を実施する。
【０１４７】
その後、ドレン水回収配管８７に対して、前述のステップＳ２〜Ｓ１７の各工程が順番に実施される。ステップＳ４及びＳ５の各工程が実施され、前述の皮膜形成水溶液９０が皮膜形成装置３０からドレン水回収配管８７に供給される。この結果、フェライト混在金属皮膜８８が、ドレン水回収配管８７の、高圧給水加熱器１６と低圧給水加熱器１４の間の部分の内面に形成される。
【０１４８】
ステップＳ６の判定が「Ｙｅｓ」になった後、ステップＳ７及びＳ８が実施される。さらに、ステップＳ９〜Ｓ１１の各工程が実施され、ドレン水回収配管８７の上記の部分の内面に形成されたフェライト混在金属皮膜８８の表面に白金９４を付着する。ステップＳ１２の判定が「Ｙｅｓ」になった後、ステップＳ１３〜Ｓ１５の各工程が実施される。ステップＳ１５において、循環配管３１がドレン水回収配管８７から取り外され、ドレン水回収配管８７が元通りに復旧される。
【０１４９】
その後、ステップＳ１６でＢＷＲプラント１が起動され、そして、ステップＳ１７が実施される。タービン９から抽気された蒸気が、高圧給水加熱器１６に供給され、高圧給水加熱器１６内の複数の伝熱管（図示せず）内を流れる給水を加熱して凝縮水となる。この凝縮水は、ドレン水となって、ドレン水回収配管８７により低圧給水加熱器１４内のシェル側の領域を得て復水器１０に導かれる。高圧給水加熱器１６内からドレン水回収配管８７に排出された、酸素を含むドレン水の温度は、約２００℃である。ステップＳ１７では、炉水ではなく、酸素を含むそのドレン水が、ドレン水回収配管８７の高圧給水加熱器１６と低圧給水加熱器１４の間の部分の内面に形成された、白金９４が付着したフェライト混在金属皮膜８８に接触する。このため、実施例１で述べたように、フェライト混在金属皮膜８８が安定なニッケルフェライト（ＮｉＦｅ2Ｏ4）皮膜９７に変換される。
【０１５０】
本実施例は、実施例１で生じる各効果を得ることができる。
【実施例４】
【０１５１】
本発明の好適な他の実施例である実施例４のプラントの炭素鋼部材の腐食抑制方法を、図１５及び図１６を用いて以下に説明する。本実施例の炭素鋼部材の腐食抑制方法は、少なくとも１つの運転サイクルでの運転を経験したＢＷＲプラントの浄化系配管に適用される。
【０１５２】
本実施例では、実施例１で実施されるステップＳ１〜Ｓ１５及びＳ１７の各工程、及び新たなステップＳ１８及びＳ１９の各工程が実施される。本実施例は、実施例１で用いられる皮膜形成装置３０がステップＳ１〜Ｓ１４の各工程で用いられ、さらに、新たな加熱システム９９がステップＳ１８及びＳ１７の各工程で用いられる。
【０１５３】
加熱システム９９の構成を、図１６を用いて説明する。加熱システム９９は、耐圧構造であって、循環配管１００、循環ポンプ１０１、加熱装置１０２及び昇圧装置である弁１０３を有する。循環ポンプ１０１が循環配管１００に設けられ、加熱装置１０２が循環ポンプ１０１の上流で循環配管１００に設けられる。加熱装置１０２は循環ポンプ１０１の下流に配置してもよい。配管１０４が循環ポンプ１０１をバイパスしており、配管１０４の一端部が循環ポンプ１０１よりも上流で循環配管１００に接続され、配管１０４の他端部が循環ポンプ１０１よりも下流で循環配管１００に接続される。弁１０３が配管１０４に設けられる。開閉弁１０５が循環配管１００の上流側端部に設けられ、開閉弁１０６が循環配管の下流側端部に設けられる。
【０１５４】
皮膜形成装置を配管系から除去する（ステップＳ１５）。本実施例において、ステップＳ１〜Ｓ１４の各工程が実施された後、浄化系配管１８に接続されている皮膜形成装置３０が浄化系配管１８から取り外される。皮膜形成装置３０の循環配管３１の一端部が弁２３のフランジから取り外され、循環配管３１の他端部が弁２５のフランジから取り外される。
【０１５５】
加熱システムを配管系に接続する（ステップＳ１８）。加熱システム９９の循環配管１００（第３配管）の開閉弁１０６側の一端部が弁２３のフランジに接続される。循環配管１００の開閉弁１０５側の他端部が、弁２５のフランジに接続され、再生熱交換器２０と非再生熱交換器２１の間で浄化系配管１８に接続される。このため、循環配管１００の両端が浄化系配管１８に接続され、浄化系配管１８及び循環配管１００を含む閉ループが形成される。
【０１５６】
次に、１３０℃以上の、酸素を含む水を、白金が付着されたフェライト混在金属皮膜に接触させる（ステップＳ１７）。酸素を含む水が、循環配管１００及び浄化系配管１８を含む閉ループ内に充填される。循環ポンプ１０１を駆動して、酸素を含む水を、その閉ループ内で循環させる。循環ポンプ１０１の回転速度を或る回転速度まで増加させ、その後、弁１０３の開度を徐々に減少させて循環ポンプ１０１から吐出される水の圧力を高める。加熱装置１０２により、その閉ループ内を循環する酸素を含む水を加熱し、その水の温度を上昇させる。このように、循環ポンプ１０１から吐出される水の圧力を高めながら、その水の温度を上昇させる。弁１０３が全閉になった後は、循環ポンプ１０１の回転速度を、さらに、増加させる。このような操作により、その閉ループ内を循環する水の圧力が、例えば、０．２７ＭＰａ〜１２．８６３ＭＰａの範囲に上昇したとき、循環する水の温度は約１３０．０℃〜３３０．０℃の範囲内に上昇する。循環する水の圧力を調節し、その水の温度を１３０℃以上３３０℃以下の温度範囲内の、例えば、１５０℃に調節する。閉ループ内を循環する水の温度は、浄化系配管１８の内面に形成されたニッケル金属皮膜を安定なニッケルフェライト皮膜に変換する間、１５０℃に保持される。
【０１５７】
酸素を含む１５０℃の水９６Ａが、循環配管１００から浄化系配管１８に供給され、浄化系配管１８の内面に形成された、白金９４が付着したフェライト混在金属皮膜８８に接触する（図７参照）。浄化系配管１８は、循環配管１００の両端部が接続された弁２３及び２５の付近を除いて、保温材（図示せず）で取り囲まれている。１５０℃の水９６Ａがフェライト混在金属皮膜８８に接触することによって、浄化系配管１８及びフェライト混在金属皮膜８８のそれぞれが加熱され、それぞれの温度が１５０℃になる。
【０１５８】
酸素を含む水９６Ａ、浄化系配管１８及びフェライト混在金属皮膜８８のそれぞれが、１５０℃になるため、その水９６Ａに含まれる酸素（Ｏ2）及び水９６Ａに含まれる一部の水分子を構成する酸素がフェライト混在金属皮膜８８内に移行し、浄化系配管１８に含まれるＦｅがＦｅ2+となってフェライト混在金属皮膜８８内に移行する（図８参照）。水９６Ａに含まれる酸素は、１３０℃以上の水９６Ａ中では単独で移動し易くなり、フェライト混在金属皮膜８８内に入り易くなる。フェライト混在金属皮膜８８に付着した白金９４の作用により、浄化系配管１８及びフェライト混在金属皮膜８８の腐食電位が低下する。フェライト混在金属皮膜８８の腐食電位の低下、及び１５０℃の高温環境の形成により、フェライト混在金属皮膜８８内のニッケル金属８９Ａがフェライト混在金属皮膜８８内に移行した酸素及びＦｅ2+と反応し、Ｎｉ1-xＦｅ2+xＯ4においてｘが０である、白金の作用によっても溶出しない安定なニッケルフェライト（ＮｉＦｅ2Ｏ4）が生成される。さらに、フェライト混在金属皮膜８８内の不安定なニッケルフェライト（Ｎｉ0.7Ｆｅ2.3Ｏ4）８９Ｂは、フェライト混在金属皮膜８８内のニッケル金属８９Ａからのニッケルと不安定なニッケルフェライトに含まれる鉄との置換により、安定なニッケルフェライト（ＮｉＦｅ2Ｏ4）に変換される。このため、浄化系配管１８の内面に形成されたフェライト混在金属皮膜８８が安定なニッケルフェライト（ＮｉＦｅ2Ｏ4）皮膜９７に変換され、ニッケルフェライト皮膜９７が浄化系配管１８の弁２３と弁２５の間の部分の内面を覆うことになる（図９参照）。白金は、安定なニッケルフェライト皮膜９７の表面に付着している。
【０１５９】
加熱システムを配管系から取り外す（ステップＳ１９）。ニッケルフェライト皮膜９７が浄化系配管１８の内面を覆って形成された後、浄化系配管１８に接続されている加熱システム９９が浄化系配管１８から取り外される。その後、浄化系配管１８が復旧される。
【０１６０】
なお、本実施例において、実施例１のように、皮膜形成装置３０Ａの循環配管３１Ａの両端部が弁２６及び３２のそれぞれに接続され、浄化系配管１８の、弁２６と弁３２Ａの間の部分の内面に、表面に白金が付着したフェライト混在金属皮膜が形成されたときには、ステップＳ１４の工程終了後に、皮膜形成装置３０Ａを浄化系配管から取り外し（ステップＳ１５）、別の加熱システム９９の循環配管１００の両端部を弁２６及び３２のそれぞれに接続する。そして、加熱システム９９から酸素を含む１５０℃の水が、前述したように、浄化系配管１８の、弁２６と弁３２Ａの間の部分に供給される。浄化系配管１８の、弁２６と弁３２Ａの間の部分の内面に形成された、白金を付着したフェライト混在金属皮膜が白金を付着した安定なニッケルフェライト皮膜に変換される（ステップＳ１７）。その後、別の加熱システム９９も浄化系配管１８から取り外される。
【０１６１】
燃料交換及びＢＷＲプラント１の保守点検が終了した後、次の運転サイクルでの運転を開始するために、白金９４が付着したニッケルフェライト皮膜９７が内面に形成された浄化系配管１８を有するＢＷＲプラント１が起動される。浄化系配管１８内を流れる炉水は、ニッケルフェライト皮膜９７が形成されているため、浄化系配管１８の母材に直接接触することはない。
【０１６２】
本実施例は実施例１で生じた各効果を得ることができる。さらに、本実施例では、加熱システム９９を用いて浄化系配管１８の内面に形成されたフェライト混在金属皮膜８８を安定なニッケルフェライト皮膜９７に変換するため、ステップＳ１７におけるその変換の処理をＢＷＲプラント１の運転停止中に行うことができる。このため、ＢＷＲプラント１を起動するときには、浄化系配管１８の内面に、既に、安定なニッケルフェライト皮膜９７が形成されているので、本実施例では、実施例１においてその内面に安定なニッケルフェライト皮膜９７が形成される前の時点においても浄化系配管１８の腐食を抑制することができる。
【実施例５】
【０１６３】
本発明の他の実施例である実施例５のプラントの炭素鋼部材の腐食抑制方法を、図１７を用いて説明する。本実施例のプラントの炭素鋼部材の腐食抑制方法は、火力発電プラント（以下、火力プラントという）の、炭素鋼製の給水配管に適用される。
【０１６４】
火力プラントの概略構成を、図１７を用いて説明する。火力プラント１０７は、蒸気発生装置であるボイラ１０８、高圧タービン９Ａ、低圧タービン９Ｂ、復水器１０及び給水系を備える。高圧タービン９Ａ及び低圧タービン９Ｂは、主蒸気配管８によってボイラ１０８に接続される。湿分分離器１１０及び過熱器１１１を含む湿分分離過熱器１０９は、高圧タービン９Ａと低圧タービン９Ｂの間で主蒸気配管８に設置される。主蒸気調節弁１１８が、ボイラ１０８と高圧タービン９Ａの間に存在する主蒸気配管８に設置される。主蒸気調節弁１１８よりも上流で主蒸気配管８に接続されて開閉弁が設けられた蒸気供給管１１５が、過熱器１１１に接続される。高圧タービン９Ａ及び低圧タービン９Ｂは、１つの回転軸１１３によって互いに連結され、さらに、発電機１１２にも連結される。低圧タービン９Ｂは、蒸気通路１１４によって復水器１０に連絡される。復水器１０内には、海水が流れる伝熱管１２６が配置される。復水器１０とボイラ１０８を連絡する給水配管１１には、復水ポンプ１２、低圧給水加熱器１４Ｂ、低圧給水加熱器１４Ａ、給水ポンプ１５及び高圧給水加熱器１６が、復水器１０からボイラ１０８に向って、この順に設置されている。
【０１６５】
高圧タービン９Ａに接続された抽気管１１６及び過熱器１１１に接続された蒸気排出管１２０が、高圧給水加熱器１６に接続される。低圧タービン９Ｂに接続された抽気管１１７Ａ及び湿分分離器１１０に接続されたドレン管１１９が、低圧給水加熱器１４Ａに接続される。抽気管１１７Ａの接続点よりも後段で低圧タービン９Ｂに接続された抽気管１１７Ｂが、低圧給水加熱器１４Ｂに接続される。高圧給水加熱器１６及び低圧給水加熱器１４Ａ及び１４Ｂに接続されドレン水回収配管８７が、復水器１０に接続される。
【０１６６】
ボイラ１０８で発生した蒸気は、高圧タービン９Ａ及び低圧タービン９Ｂに供給され、蒸気通路１１４を通って復水器１０に排出される。復水器１０に排出された蒸気は、海水ポンプ１２７により伝熱管１２６内に供給される海水によって凝縮されて水になる。この水は、給水として給水配管１１を通り、途中、高圧給水加熱器１６及び低圧給水加熱器１４Ａ及び１４Ｂによって加熱されてボイラ１０８に供給される。
【０１６７】
本実施例においても、実施例１で実施されたステップＳ１〜Ｓ１７の各工程が実施される。ただし、本実施例では、ステップＳ１６において原子力プラントではなく火力プラントが起動され、ステップＳ１７において炉水ではなく給水がフェライト混在金属皮膜に接触される。
【０１６８】
ステップＳ１では、前述の皮膜形成装置３０が、低圧給水加熱器１４Ａと低圧給水加熱器１４Ｂの間で給水配管１１に接続される。すなわち、皮膜形成装置３０の循環配管３１の一端部が低圧給水加熱器１４Ａの入口に近い位置で給水配管１１に設置された第１弁（図示せず）に接続され、循環配管３１の他端部が低圧給水加熱器１４Ｂの出口に近い位置で給水配管１１に設置された第２弁（図示せず）に接続される。給水配管１１のその部分の内面に形成された酸化皮膜を除去するために、還元除染が実施される（ステップＳ２）。その後、前述のステップＳ３〜Ｓ１７の各工程が順番に実施される。ステップＳ４及びＳ５の各工程が実施され、フェライト混在金属皮膜が、低圧給水加熱器１４Ｂと低圧給水加熱器１４Ａの間の給水配管１１の内面に形成される。
【０１６９】
ステップＳ６の判定が「Ｙｅｓ」になった後、ステップＳ７及びＳ８が実施される。さらに、ステップＳ９〜Ｓ１１の各工程が実施され、上記の給水配管１１の内面に形成されたフェライト混在金属皮膜の表面に白金が付着される。ステップＳ１２の判定が「Ｙｅｓ」になった後、ステップＳ１３〜Ｓ１５の各工程が実施される。ステップＳ１５において、循環配管３１が給水配管１１から取り外され、給水配管１１が元通りに復旧される。
【０１７０】
その後、ステップＳ１６で火力プラントが起動され、そして、ステップＳ１７が実施される。ステップＳ１７では、ボイラ１０８から高圧タービン９Ａ及び低圧タービン９Ｂに供給された蒸気が復水器１０で凝縮され、この凝縮によって生成された水が給水として給水配管１１を通してボイラ１０８に供給される。給水配管１１を流れる給水は、低圧給水加熱器１４Ｂ及び１４Ａ、及び高圧給水加熱器１６で加熱される。やがて、１３０℃以上３３０℃以下の温度範囲内の温度、例えば、１６０℃の給水が、低圧給水加熱器１４Ｂから排出される。この温度の給水が、給水配管１１の、低圧給水加熱器１４Ｂと低圧給水加熱器１４Ａの間の部分の内面に形成された、白金９４が付着したフェライト混在金属皮膜８８に接触する。この結果、実施例１で述べたように、フェライト混在金属皮膜８８が安定なニッケルフェライト（ＮｉＦｅ2Ｏ4）皮膜９７に変換される。
【０１７１】
このような本実施例は、放射性核種の付着抑制以外の、給水配管１１を対象とした、実施例１で生じる各効果を得ることができる。
【実施例６】
【０１７２】
本発明の他の実施例である実施例６のプラントの炭素鋼部材の腐食抑制方法を、図１８を用いて説明する。本実施例のプラントの炭素鋼部材の腐食抑制方法は、ＢＷＲプラントの、炭素鋼製の浄化系配管に適用される。
【０１７３】
本実施例では、実施例１のプラントの炭素鋼部材の腐食抑制方法におけるステップＳ１〜Ｓ１７の各工程、及び新たなステップＳ２０の工程が実施される。ステップＳ２０は、ステップＳ５とステップＳ６の間で実施される。
【０１７４】
ステップＳ１〜Ｓ３の各工程が実施された後、残存するギ酸を含む９０℃の水溶液（または前述の皮膜形成水溶液９０）に、実施例１と同様に、サージタンク３２内で酸素を供給し（ステップＳ４）、ステップＳ４で生成された、残存するギ酸及び設定酸素濃度である１．６４ｐｐｍの酸素を含む９０℃の水溶液に、ニッケルイオン注入装置３６からギ酸ニッケル水溶液を注入する（ステップＳ５）。この結果、ニッケルイオン及び酸素を含み還元剤を含まない、ｐＨが４．０以上６．０以下の範囲内にある皮膜形成水溶液（第１皮膜形成液）９０、具体的には、２００ｐｐｍのニッケルイオン、ギ酸及び１．６４ｐｐｍの酸素を含み還元剤を含まない、ｐＨが４．０で９０℃の皮膜形成水溶液９０が、循環配管３１内で生成され、浄化系配管１８に供給される。皮膜形成水溶液９０が浄化系配管１８の内面に接触することにより、ニッケル金属８９Ａ及び不安定なニッケルフェライト８９Ｂを含んでその内面を覆うフェライト混在金属皮膜部８８Ｃが、浄化系配管１８の内面に形成される（図１９参照）。フェライト混在金属皮膜部８８Ｃのフェライト混在金属が、例えば、２５０μｇ／ｃｍ2になったとき、すなわち、ギ酸ニッケル水溶液を循環配管３１に注入してからの経過時間が第１設定時間になったとき、浄化系配管１８の内面がフェライト混在金属皮膜部８８Ｃで覆われたと判定する。フェライト混在金属皮膜部８８Ｃに含まれる不安定なニッケルフェライト８９Ｂの割合は、２０ｗｔ％である。その判定がなされた後、開閉弁８４を全閉状態にし、空気供給管８２による空間８６への空気の供給を停止すると共に、圧力調節弁１２１も全閉状態にする。
【０１７５】
そして、還元剤を注入する（ステップＳ２０）。還元剤であるヒドラジンの水溶液が、還元剤注入装置４１から循環配管３１内を流れる皮膜形成水溶液９０に注入される。注入されるヒドラジン水溶液のヒドラジン濃度は、例えば、１００ｐｐｍである。皮膜形成水溶液９０に含まれる酸素は、注入された還元剤、例えば、ヒドラジンにより分解されて水になる。皮膜形成水溶液９０は、ヒドラジンの注入により、ニッケルイオン、及びヒドラジンを含み酸素を含まない、ｐＨが４．０以上６．０以下の範囲内にある皮膜形成水溶液（第２皮膜形成液）９０Ａ、具体的には、ニッケルイオン、ギ酸及びヒドラジンを含み酸素を含まない、ｐＨが４．０で９０℃の皮膜形成水溶液９０Ａになる。この皮膜形成水溶液９０Ａが循環配管３１から浄化系配管１８に供給される。皮膜形成水溶液９０Ａ開閉弁８４及び圧力調節弁１２１が全閉状態になると、空間８６内に存在する空気に含まれる全酸素がサージタンク３２内の皮膜形成水溶液９０に移行した後、空間８６からサージタンク３２内の皮膜形成水溶液９０への酸素の供給が途絶えてしまう。
【０１７６】
循環配管３１から浄化系配管１８に供給されたその皮膜形成水溶液９０Ａは、フェライト混在金属皮膜部８８Ｃの表面に接触する。皮膜形成水溶液９０Ａに含まれたニッケルイオンがフェライト混在金属皮膜部８８Ｃの表面に付着し、このニッケルイオンがヒドラジンにより還元されてニッケル金属になる。皮膜形成水溶液９０Ａが循環配管３１及び浄化系配管１８を含む閉ループ内を循環するため、フェライト混在金属皮膜部８８Ｃの表面に付着したニッケル金属が増加し、フェライト混在金属皮膜部８８Ｃの表面にこの表面を覆うニッケル金属皮膜部８８Ｂが形成される。フェライト混在金属皮膜部８８Ｃの表面に接触する皮膜形成水溶液９０Ａは酸素を含んでいないため、フェライト混在金属皮膜部８８Ｃの表面に形成されるニッケル金属皮膜部８８Ｂ内には、不安定なニッケルフェライト（Ｎｉ0.7Ｆｅ2.3Ｏ4）８９Ｂが生成されない。結果的に、フェライト混在金属皮膜部８８Ｃ及びこのフェライト混在金属皮膜部８８Ｃを覆うニッケル金属皮膜部８８Ｂを含むフェライト混在金属皮膜８８Ａが、浄化系配管１８の内面に形成される（図１９参照）。
【０１７７】
本実施例のステップＳ６では、ギ酸ニッケル水溶液を循環配管３１に注入してからの経過時間が、前述の第１設定時間よりは長い第２設定時間になったとき、フェライト混在金属皮膜８８Ａの浄化系配管１８の内面への形成が終了する。この第２設定時間は、フェライト混在金属皮膜部８８Ｃのフェライト混在金属が、例えば、２５０μｇ／ｃｍ2になる第１設定時間に、フェライト混在金属皮膜部８８Ｃ上のニッケル金属皮膜部８８Ｂの厚みが所定厚みになるまでに要する時間を加えた時間である。
【０１７８】
ステップＳ７及びＳ８の各工程が実施され、さらに、ステップＳ９（錯イオン形成剤の注入）、ステップＳ１０（白金イオン溶液の注入）及びステップＳ１１（還元剤の注入）が実施される。ステップＳ９，Ｓ１０及びＳ１１の各工程の実施により、生成された、白金イオン、ヒドラジン及びアンモニアを含む６０℃の水溶液９５が、浄化系配管１８に供給され、フェライト混在金属皮膜部８８Ｃの表面に接触される（図２０参照）。水溶液９５が接触するフェライト混在金属皮膜部８８Ｃの表面、具体的には、ニッケル金属皮膜部８８Ｂの表面に、図２０に示すように、白金９４が付着する。ステップＳ１２の判定が「Ｙｅｓ」になったとき、ステップＳ１３〜Ｓ１５の各工程が実施される。
【０１７９】
そして、原子力プラントが起動され（ステップＳ１６）、１３０℃以上の炉水を、白金が付着されたフェライト混在金属皮膜に接触させる（ステップＳ１７）。実施例１のステップＳ１７と同様に、１３０℃以上の酸素を含む炉水９６が、浄化系配管１８の内面に形成された、白金９４が付着したフェライト混在金属皮膜８８Ａの表面、すなわち、ニッケル金属皮膜部８８Ｂの表面に接触する。炉水９６に含まれる酸素、及び浄化系配管１８に含まれるＦｅがイオン化されたＦｅ2+が、フェライト混在金属皮膜８８Ａのニッケル金属皮膜部８８Ｂ及びフェライト混在金属皮膜部８８Ｃのそれぞれに移行する。付着した白金９４の作用による、浄化系配管１８及びフェライト混在金属皮膜８８Ａのそれぞれの腐食電位の低下、及び１３０℃以上２８０℃以下の温度範囲内の高温環境の形成により、ニッケル金属皮膜部８８Ｂ及びフェライト混在金属皮膜部８８Ｃのそれぞれに含まれるニッケル金属８９Ａが、移行した酸素及びＦｅ2+と反応して安定なニッケルフェライト（ＮｉＦｅ2Ｏ4）に変換される。さらに、フェライト混在金属皮膜部８８Ｃに含まれる不安定なニッケルフェライト（Ｎｉ0.7Ｆｅ2.3Ｏ4）８９Ｂも、ニッケル金属皮膜部８８Ｂ及びフェライト混在金属皮膜部８８Ｃのそれぞれに含まれるニッケル金属８９Ａからのニッケルと不安定なニッケルフェライトに含まれる鉄との置換により、安定なニッケルフェライト（ＮｉＦｅ2Ｏ4）に変換される。
【０１８０】
このため、本実施例では、ニッケル金属皮膜部８８Ｂ及びフェライト混在金属皮膜部８８Ｃのそれぞれが安定なニッケルフェライト（ＮｉＦｅ2Ｏ4）皮膜９７に変換される。
【０１８１】
本実施例は、実施例１で生じる各効果を得ることができる。さらに、本実施例では、浄化系配管１８の内面に、ニッケル金属皮膜部８８Ｂ及びフェライト混在金属皮膜部８８Ｃを含むフェライト混在金属皮膜８８Ａを形成しているため、本実施例における、浄化系配管１８の内面を覆う安定なニッケルフェライト皮膜９７の厚みを、実施例１において形成される安定なニッケルフェライト皮膜９７の厚みよりも厚くすることができる。具体的には、本実施例における安定なニッケルフェライト皮膜９７の厚みは、ニッケル金属皮膜部８８Ｂの厚みの分だけ、実施例１におけるその厚みよりも厚くなる。
【０１８２】
実施例２，３，５及び６のそれぞれにおいて、ステップＳ１６の替りにステップＳ１８及びＳ１９の各工程を実施し、ステップＳ１７の工程を加熱システム９９を用いて実施してもよい。
【符号の説明】
【０１８３】
１…沸騰水型原子力発電プラント、２…原子炉圧力容器、４…炉心、６…再循環系配管、９…タービン、９Ａ…高圧タービン、９Ｂ…低圧タービン、１１…給水配管、１４，１４Ａ，１４Ｂ…低圧給水加熱器、１６…高圧給水加熱器、１８…浄化系配管、３０，３０Ａ…皮膜形成装置、３１，３１Ａ，１００…循環配管、３３…加熱器、３４，３５，１０１…循環ポンプ、３６…ニッケルイオン注入装置、３７，４２，４７，５７…薬液タンク、３８，４３，４８…注入ポンプ、４１…還元剤注入装置、４６…白金イオン注入装置、５２…冷却器、５３…カチオン交換樹脂塔、５４…混床樹脂塔、５５…分解装置、５６…酸化剤供給装置、５８…供給ポンプ、８７…ドレン水回収配管、８８，８８Ａ…フェライト混在金属皮膜、８８Ｂ…ニッケル金属皮膜部、８８Ｃ…フェライト混在金属皮膜部、９４…白金、９７…ニッケルフェライト皮膜、９９…加熱システム、１０８…ボイラ。
【図１】
2019157215.tif 000003
【図２】
2019157215.tif 000004
【図３】
2019157215.tif 000005
【図４】
2019157215.tif 000006
【図５】
2019157215.tif 000007
【図６】
2019157215.tif 000008
【図７】
2019157215.tif 000009
【図８】
2019157215.tif 000010
【図９】
2019157215.tif 000011
【図１０】
2019157215.tif 000012
【図１１】
2019157215.tif 000013
【図１２】
2019157215.tif 000014
【図１３】
2019157215.tif 000015
【図１４】
2019157215.tif 000016
【図１５】
2019157215.tif 000017
【図１６】
2019157215.tif 000018
【図１７】
2019157215.tif 000019
【図１８】
2019157215.tif 000020
【図１９】
2019157215.tif 000021
【図２０】
2019157215.tif 000022